(57)【要約】  本開示は、少なくとも１つの反応性アルミノケイ酸塩、少なくとも１つの遅延剤、及び少なくとも１つのアルカリケイ酸塩活性剤溶液を含む制御可能な硬化時間を有するジオポリマー組成物を提供する。
2021506708.tif 000002
【特許請求の範囲】
【請求項１】
少なくとも１つの反応性アルミノケイ酸塩、
少なくとも１つの遅延剤、及び
少なくとも１つのアルカリケイ酸塩活性剤溶液
を含む制御可能な硬化時間を有するジオポリマー組成物。
【請求項２】
前記少なくとも１つの反応性アルミノケイ酸塩が、低ＣａクラスＦフライアッシュ（ＦＦＡ）及び高炉スラグ（ＢＦＳ）を含む、請求項１に記載のジオポリマー組成物。
【請求項３】
前記低ＣａクラスＦフライアッシュ（ＦＦＡ）が約８重量％以下の酸化カルシウムを含むフライアッシュである、請求項２に記載のジオポリマー組成物。
【請求項４】
前記フライアッシュが少なくとも６５重量％の非晶質アルミノケイ酸塩相を含む、請求項３に記載のジオポリマー組成物。
【請求項５】
前記フライアッシュが、６０μｍ以下、５０μｍ以下、４５μｍ以下及び３０μｍ以下のうちの１つの平均粒子直径を有する、請求項３に記載のジオポリマー組成物。
【請求項６】
前記低ＣａクラスＦフライアッシュ（ＦＦＡ）が５％以下の強熱減量（ＬＯＩ）を有する、請求項２に記載のジオポリマー組成物。
【請求項７】
前記少なくとも１つの反応性アルミノケイ酸塩がメタカオリン（ＭＫ）をさらに含む、請求項２に記載のジオポリマー組成物。
【請求項８】
前記少なくとも１つの反応性アルミノケイ酸塩が、高ＣａクラスＦフライアッシュ（ＦＦＡ）、クラスＣフライアッシュ（ＣＦＡ）、高炉スラグ（ＢＦＳ）、ガラス質ケイ酸カルシウム（ＶＣＡＳ）、ボトムアッシュ、及びクリンカーキルンダスト（ＣＫＤ）の群から選択される少なくとも１つの高Ｃａアルミノケイ酸塩を含む、請求項１に記載のジオポリマー組成物。
【請求項９】
前記少なくとも１つの反応性アルミノケイ酸塩がメタカオリン（ＭＫ）をさらに含む、請求項８に記載のジオポリマー組成物。
【請求項１０】
前記少なくとも１つの反応性アルミノケイ酸塩が、高炉スラグ（ＢＦＳ）及びメタカオリン（ＭＫ）を含む、請求項１に記載のジオポリマー組成物。
【請求項１１】
前記少なくとも１つの反応性アルミノケイ酸塩が、クラスＣフライアッシュ（ＣＦＡ）及びメタカオリン（ＭＫ）を含む、請求項１に記載のジオポリマー組成物。
【請求項１２】
前記アルカリケイ酸塩活性剤溶液が、金属水酸化物及び金属ケイ酸塩を含み、前記金属が、カリウム、ナトリウム又は両方の組み合わせである、請求項１に記載のジオポリマー組成物。
【請求項１３】
前記少なくとも１つの遅延剤が、アルカリ溶液中で加水分解し、アルカリケイ酸塩活性剤溶液中に存在するシリケート種を共沈させる可溶性金属塩である、請求項１に記載のジオポリマー組成物。
【請求項１４】
前記金属塩が、塩化バリウム無水物、塩化バリウム二水和物、硝酸バリウム、亜硝酸バリウム、メタホウ酸バリウム一水和物、硝酸亜鉛、塩化亜鉛、硫酸亜鉛、塩化鉛、硝酸鉛、塩化ストロンチウム、硝酸ストロンチウム、及び硫酸ストロンチウムからなる群から選択される、請求項１３に記載のジオポリマー組成物。
【請求項１５】
前記少なくとも１つの遅延剤が、塩化バリウム無水物、塩化バリウム二水和物、硝酸バリウム、亜硝酸バリウム、及びメタホウ酸バリウム一水和物からなる群から選択される、請求項１に記載のジオポリマー組成物。
【請求項１６】
前記少なくとも１つの遅延剤が、約０．１〜約１０％ＢＷＯＢ、より好ましくは約０．２５〜約５重量％ＢＷＯＢの量で使用される、請求項１に記載のジオポリマー組成物。
【請求項１７】
少なくとも１つの骨材をさらに含む、請求項１に記載のジオポリマー組成物。
【請求項１８】
少なくとも１つのミクロン又はサブミクロンのフィラーをさらに含む、請求項１に記載のジオポリマー組成物。
【請求項１９】
前記少なくとも１つの遅延剤を水に溶解し、ジオポリマー製品を製造するために他の成分と混合する前に少なくとも１つのアルカリケイ酸塩活性剤溶液と組み合わせる、請求項１に記載のジオポリマー組成物。
【請求項２０】
前記少なくとも１つの遅延剤を水に溶解して遅延剤溶液を形成させ、そして前記遅延剤溶液を、ジオポリマー製品を製造するために他の成分と混合するときに前記少なくとも１つのアルカリケイ酸塩活性剤溶液と共に添加する、請求項１に記載のジオポリマー組成物。
【請求項２１】
前記少なくとも１つの遅延剤を水に溶解して遅延剤溶液を形成させ、そして前記活性剤溶液を乾燥成分と混合した後に前記遅延剤溶液を加える、請求項１に記載のジオポリマー組成物。
【請求項２２】
初期硬化時間が約２５分〜約２４時間である、請求項１に記載のジオポリマー組成物。
【請求項２３】
初期硬化時間が約４５分〜約１８０分である、請求項１に記載のジオポリマー組成物。
【請求項２４】
初期硬化時間が約９０分〜約３６０分である、請求項１に記載のジオポリマー組成物。
【請求項２５】
少なくとも１つの反応性アルミノケイ酸塩、少なくとも１つの遅延剤及び少なくとも１つのアルカリケイ酸塩活性剤溶液を組み合わせること
を含む、制御可能な硬化時間を有するジオポリマー組成物の製造方法。
【請求項２６】
前記少なくとも１つの反応性アルミノケイ酸塩が、低ＣａクラスＦフライアッシュ（ＦＦＡ）及び高炉スラグ（ＢＦＳ）を含む、請求項２５に記載の方法。
【請求項２７】
前記低ＣａクラスＦフライアッシュ（ＦＦＡ）が、約８重量％以下の酸化カルシウムを含むフライアッシュである、請求項２６に記載の方法。
【請求項２８】
前記少なくとも１つの反応性アルミノケイ酸塩がメタカオリン（ＭＫ）をさらに含む、請求項２６に記載の方法。
【請求項２９】
前記少なくとも１つの反応性アルミノケイ酸塩が、高ＣａクラスＦフライアッシュ（ＦＦＡ）、クラスＣフライアッシュ（ＣＦＡ）、高炉スラグ（ＢＦＳ）、ガラス質ケイ酸カルシウム（ＶＣＡＳ）、ボトムアッシュ、及びクリンカーキルンダスト（ＣＫＤ）の群から選択される少なくとも１つの高Ｃａアルミノケイ酸塩を含む、請求項２５に記載の方法。
【請求項３０】
前記少なくとも１つの反応性アルミノケイ酸塩がメタカオリン（ＭＫ）をさらに含む、請求項２９に記載の方法。
【請求項３１】
前記少なくとも１つの反応性アルミノケイ酸塩が、高炉スラグ（ＢＦＳ）及びメタカオリン（ＭＫ）を含む、請求項２５に記載の方法。
【請求項３２】
前記少なくとも１つの反応性アルミノケイ酸塩が、クラスＣフライアッシュ（ＣＦＡ）及びメタカオリン（ＭＫ）を含む、請求項２５に記載の方法。
【請求項３３】
前記遅延剤が、可溶性金属塩を水に溶解することによって作製された遅延剤溶液を含む、請求項２５に記載の方法。
【請求項３４】
前記可溶性金属塩が、塩化バリウム、塩化バリウム脱水物、硝酸バリウム、亜硝酸バリウム、メタホウ酸バリウム一水和物、硝酸バリウム水和物、硝酸亜鉛、塩化亜鉛、硫酸亜鉛、塩化ストロンチウム、硝酸ストロンチウム及び硫酸ストロンチウムのうちの１つから選択される、請求項３３に記載の方法。
【請求項３５】
前記遅延剤溶液を、他のすべての成分と混合する前に、アルカリケイ酸塩活性剤溶液と混合する、請求項３３に記載の方法。
【請求項３６】
前記遅延剤溶液及び前記アルカリケイ酸塩活性剤溶液を、他のすべての成分と混合するときに別々に添加する、請求項２５に記載の方法。
【請求項３７】
前記遅延剤溶液を、他のすべての成分と混合する前に、約１０分、３０分、及び２４時間のうちの１期間アルカリケイ酸塩活性剤溶液と混合する、請求項２５に記載の方法。
【発明の詳細な説明】
【技術分野】
【０００１】
開示された発明は、概して、ジオポリマー組成物用の混和剤に関する。より具体的には、本発明は、特定の用途に使用され得るジオポリマー組成物及びジオポリマー系における硬化を効率的に制御するための遅延混和剤に関する。
【背景技術】
【０００２】
一般に、ある特定の反応性高Ｃａアルミノケイ酸塩で作製されたジオポリマーは、ケイ酸カルシウム水和物とアルミノケイ酸カルシウム水和物ゲルが瞬時に形成されるため、非常に速く硬化し、固まることになる。工学技術を実践する際、ジオポリマーの硬化時間についてはかなり長いものとするべきである。これは、ポゾラン結合剤を使用して作製されたコンクリート又はモルタルが、輸送と配置を可能にするのに十分長い硬化時間を必要とすることを意味する。
【発明の概要】
【発明が解決しようとする課題】
【０００３】
しかしながら、硬化時間が長すぎると不経済となる。すなわち、硬化遅延剤を使用することによる硬化時間の適切な制御の改善は、建設及び建築産業におけるジオポリマー材料の適用を成功させるために重要である。
【課題を解決するための手段】
【０００４】
（発明の概要）
第１の広範な実施態様によれば、本開示は、少なくとも１つの反応性アルミノケイ酸塩、少なくとも１つの遅延剤、及び少なくとも１つのアルカリケイ酸塩活性剤溶液を含む制御可能な硬化時間を有するジオポリマー組成物を提供する。
第２の広範な実施態様によれば、本開示は、少なくとも１つの反応性アルミノケイ酸塩、少なくとも１つの遅延剤及び少なくとも１つのアルカリケイ酸塩活性剤溶液を組み合わせることを含む、制御可能な硬化時間を有するジオポリマー組成物の製造方法を提供する。
【０００５】
本明細書に組み込まれ、本明細書の一部を構成する添付の図面は、本発明の具体例としての実施形態を示し、上記の全般的な説明及び以下の詳細な説明とともに、本発明の特徴を説明する役割を果たす。
【図面の簡単な説明】
【０００６】
【図１】本開示の一実施形態による、０％〜５％の塩化バリウム一水和物ＢＷＯＢを含有するケイ酸ナトリウム活性剤溶液のラマンスペクトルを示す。
【０００７】
【図２】本開示の一実施形態による、０．５％、０．７５、０．８７５及び１．０％の塩化バリウム一水和物ＢＷＯＢを含む共沈したシリケート材料のラマンスペクトルを示す。
【発明を実施するための形態】
【０００８】
定義
用語の定義が一般的に使用される用語の意味から逸脱している場合、出願人は、特に示されていない限り、以下に提供される定義を利用することを意図している。
【０００９】
前述の全般的な説明及び以下の詳細な説明は、代表的及び説明的なものにすぎず、主張されるいかなる主題をも制限するものではないことを理解されたい。本出願では、特に明記しない限り、単数形の使用には複数形の場合が含まれる。本明細書及び添付の特許請求の範囲で使用されるように、単数形「ａ」、「ａｎ」及び「ｔｈｅ」は、文脈が明確に他のことを示さない限り、複数の指示対象を含むことに注意しなければならない。本出願では、特に明記しない限り、「又は」の使用は「及び／又は」を意味する。さらに、「含んでいる（ｉｎｃｌｕｄｉｎｇ）」という用語ならびに「含む（ｉｎｃｌｕｄｅ）」、「含む（ｉｎｃｌｕｄｅｓ）」及び「含まれる（ｉｎｃｌｕｄｅｄ）」などの他の形態の使用は、限定的ではない。
【００１０】
本開示については、「含んでいる（ｃｏｍｐｒｉｓｉｎｇ）」という用語、「有する（ｈａｖｉｎｇ）」という用語、「含んでいる（ｉｎｃｌｕｄｉｎｇ）」という用語、及びこれらの単語の変形は、制約のないものであり、列挙された要素以外の追加の要素があり得ることを意味する。
【００１１】
本開示について、「上（ｔｏｐ）」、「下（ｂｏｔｔｏｍ）」、「上部（ｕｐｐｅｒ）」、「下部（ｌｏｗｅｒ）」、「上方（ａｂｏｖｅ）」、「下方（ｂｅｌｏｗ）」、「左（ｌｅｆｔ）」、「右（ｒｉｇｈｔ）」、「水平（ｈｏｒｉｚｏｎｔａｌ）」、「垂直（ｖｅｒｔｉｃａｌ）」、「上へ（ｕｐ）」、「下へ（ｄｏｗｎ）」などの方向を示す用語は、本開示の様々な実施形態を説明する際の便宜のためにのみ使用されている。本開示の実施形態は、様々な方法で方向付けられ得る。例えば、図面に示されている図、装置などは、裏返されたり、任意の方向に９０度回転されたり、反転されたりすることもあり得る。
【００１２】
本開示について、値又は特性は、ある値が、その値、特性又は他の因子を使用して数学的計算又は論理決定を実行することによって導出される場合、その特定の値、特性、条件の満足度、又は他の因子に「基づいて（ｂａｓｅｄ）」いる。
【００１３】
本開示については、より簡潔な説明を提供するために、本明細書に示される量的表現の中には、「約（ａｂｏｕｔ）」という用語で修飾されないものもあることに留意されたい。「約」という用語が明示的に使用されているか否かにかかわらず、本明細書で与えられたすべての量は、実際の所与の値を指すことを意味し、かかる所与の値についての実験及び／又は測定の条件による近似値を含め、当業界における通常の技能に基づいて合理的に推測されるような所与の値に対する近似値を指すことも意味する。
【００１４】
本開示について、用語「実際の温度（ａｃｔｕａｌ  ｔｅｍｐｅｒａｔｕｒｅ）」は、温度計によって測定される、任意の特定の場所における空気の実際の温度を指す。
【００１５】
本開示の場合、用語「ＢＷＯＢ」は、材料が特定の結合剤又は結合剤のブレンドの総量に基づいて添加されるときにセメントに添加される材料の量（パーセント）として一般に認識される「結合剤の重量（ｂｙ  ｗｅｉｇｈｔ  ｏｆ  ｂｉｎｄｅｒ）」を指す。ジオポリマー材料の場合、結合剤は通常、アルカリ溶液で活性化され得るポゾラン前駆体と呼ばれるポゾラン材料である。
【００１６】
本開示の場合、「セメント」という用語は、他の材料を硬化させ、固め、及び接着させてそれらを結合させる、建設に使用される物質である結合剤を指す。セメントを単独で使用することはめったになく、砂と砂利（骨材）を結合するために使用し得る。細骨材と混合したセメントは、石積み用のモルタルを生成するか、砂と砂利と混合してコンクリートを生成する。建設に使用されるセメントは通常無機物であって、多くの場合石灰又はケイ酸カルシウムベースであり、水の存在下でセメントが水和する能力に応じて、水硬性又は非水硬性として特徴付けることができる。
【００１７】
本開示の場合、「コンクリート」という用語は、壊れた石又は砂利、砂、セメント材料、及び水の混合物から作られた、型に広げたり流し込んだりすることができ、硬化時に石のような塊を形成する、重くて粗い建築材料を指す。いくつかの実施形態は、時間とともに固くなる流動性セメント（セメントペースト）で一緒に結合された細骨材及び粗骨材から構成される複合材料を含み得る。最も頻繁にポルトランドセメントが利用され得るが、時にはアルミン酸カルシウムセメントなどの他の水硬性セメントが使われることもあり得る。ジオポリマーは、ポルトランドセメントを含まない新しいタイプのセメント材料であると考えられている。
【００１８】
本開示の場合、用語「ジオポリマー（ｇｅｏｐｏｌｙｍｅｒ）」は、ポルトランドセメントを含まない持続可能なセメント結合剤系を指す。狭義には、開示された発明のジオポリマーは、有機熱硬化性ポリマーと同様の三次元ネットワーク構造を有する無機ポリマーに関連している。開示されているジオポリマーのバックボーンマトリックスは、ゼオライトのフレームワークのＸ線非晶質類似体であり、酸素架橋によって結合されたＳｉ原子及びＡｌ原子の四面体配位を特徴とし、ＡｌＯ４−についての電荷バランサーとして会合したアルカリ金属カチオン（通常はＮａ＋及び／又はＫ＋）を伴う。開示された発明のジオポリマーは、固体アルミノケイ酸塩粉末（用語、ポゾラン前駆体）とアルカリ活性剤の反応の結果として、アルカリアルミノケイ酸塩及び／又はアルカリアルカリ土類アルミノケイ酸塩相で構成されるアルカリ活性化材料（ＡＡＭ）の１分類としてより広く見なされる可能性がある。
【００１９】
本開示の場合、用語「ジオポリマー組成物（ｇｅｏｐｏｌｙｍｅｒ  ｃｏｍｐｏｓｉｔｉｏｎ）」は、固体又は液体形態のポゾラン前駆体及びアルカリ活性剤からなる混合比率のものを指す。さらに、ジオポリマー組成物は、用途に応じて、細骨材及び粗骨材、繊維及び他の混合物をさらに含み得る。
【００２０】
本開示の場合、用語「モルタル」は、石、レンガ、及びコンクリートブロックなどのビルディングブロックを結合し、それらの間の不規則なギャップを埋めて密閉し、時には石積みの壁における装飾的な色やパターンを追加するために使用される細骨材を含むワーカブルペースト（ｗｏｒｋａｂｌｅ  ｐａｓｔｅ）を指す。最も広い意味で、モルタルには、ピッチ、アスファルト、及び泥レンガの間で使用されるような柔らかい泥又は粘土が含まれる。セメント又はジオポリマーモルタルは、硬化すると硬くなり、堅固な構造になる。
【００２１】
本開示の場合、用語「室温」は、約１５℃（華氏５９度）〜２５℃（華氏７７度）の温度を指す。
【００２２】
本開示の場合、「硬化する（ｓｅｔｔｉｎｇ）」という用語は、可塑性ペーストから非可塑性の剛体への変換を指す。
【００２３】
本開示の場合、用語「硬化時間（ｓｅｔ  ｔｉｍｅ）」又は「硬化（する）時間（ｓｅｔｔｉｎｇ  ｔｉｍｅ）」は、水（アルカリ活性剤溶液）がセメント（ポゾラン前駆体）に添加された瞬間から、ペーストがその可塑性を失い始める（初期硬化）時までの経過時間を指す。最終硬化時間は、水（アルカリ活性剤溶液）がセメント（ポゾラン前駆体）に添加された瞬間から、ペーストが完全にその可塑性を失い、ある一定の圧力に耐えるのに十分な硬度に達した時までの時間である。
【００２４】
本開示の場合、「水に難溶性」という用語は、水１００ｍｌに対し０．１ｇ〜水１００ｍｌに対し１ｇの溶解度を有する物質を指す。特に明記しない限り、「難溶性」及び「水に難溶性」という用語は、水に難溶性である物質を指すために、以下の本発明の説明では互換的に使用される。
【００２５】
本開示の場合、「水不溶性」という用語は、１００ｍｌの水に対し０．１ｇ未満の溶解度を有する物質を指す。
【００２６】
説明
本発明は、様々な修正形態及び代替形態が可能であり、その具体的な実施形態を、例として図面に示し、以下で詳細に説明する。しかしながら、本発明を開示された特定の形態に限定することを意図するものではなく、逆に、本発明は、本発明の精神及び範囲内にあるすべての修正、等価物、及び代替物を網羅することを理解されたい。
【００２７】
ジオポリマーは、有機熱硬化性ポリマーの場合と同様の３次元ネットワーク構造を有するアルカリ活性化結合剤の一種である。ジオポリマーのバックボーンマトリックスは、ゼオライトのフレームワークのＸ線非晶質類似体であり、酸素架橋によって結合されたＳｉ原子及びＡｌ原子の四面体配位を特徴とし、ＡｌＯ４−についての電荷バランサーとして会合したアルカリ金属カチオン（通常はＮａ＋及び／又はＫ＋）を伴う。名目上、ジオポリマーの実験式は、Ｍｎ［−（ＳｉＯ２）ｚ−ＡｌＯ２］ｎ・ｗＨ２Ｏとして表され得、式中、Ｍはアルカリカチオンを表し、ｚは、ＳｉとＡｌのモル比（１、２又は３）を表し、ｎは、重縮合（ｐｏｌｙｃｏｎｄｅｎｓａｔｉｏｎ）の程度を表す。アルカリ加水分解による反応性低Ｃａアルミノケイ酸塩源の溶解により、水が消費され、アルミン酸塩種とシリケート種（ｓｉｌｉｃａｔｅ  ｓｐｅｃｉｅｓ）が生成する。ジオポリマー化のこの最初の段階は、フライアッシュガラスネットワークを溶解し、シリケートとアルミン酸塩の小さな反応種を生成するアルカリ性化合物の能力によって制御される：
【化１】
2021506708.tif 000003
溶解すると、これらの種は水相の一部、すなわちすでにシリケートを含む活性化溶液になる。これにより、シリケート、アルミン酸塩及びアルミノケイ酸塩種の複合混合物が形成される。水相の種が重縮合によって大きなネットワークを形成するため、溶液はますます濃縮され、その結果アルカリアルミノケイ酸塩ゲル（ＡＡＳ）が形成される：
【化２】
2021506708.tif 000004
ゲル化後、ゲルネットワークの接続性が増加するため、この系は再構成と再編成を続け、その後の硬化プロセス中に硬化して固まる３次元アルミノケイ酸塩ネットワークをもたらす。
【００２８】
これらの低Ｃａ反応性アルミノケイ酸塩の例には、メタカオリン（ＭＫ）、ある特定の焼成ゼオライト、及び低ＣａクラスＦフライアッシュ（低Ｃａ  ＦＦＡ）が含まれる。
【００２９】
メタカオリンは非晶質アルミノケイ酸塩ポゾラン材料であり、その使用はブラジルのジュピアダムのコンクリートに組み込まれた１９６２年にさかのぼる。は、フュームドシリカの活性に匹敵する、又はそれには及ばないが高いポゾラン活性を備えた熱活性化アルミノケイ酸塩材料である。メタカオリンは、前駆体粘土の純度と結晶化度に応じて、６５０℃〜８００℃でカオリナイト粘土を焼成することによって生成される。メタカオリンのアルカリ活性化により、周囲温度で硬化し、固まる典型的なＡＡＳゲル組成物が生成される。ジオポリマーの機械的特性と微細構造は、Ｓｉ／Ａｌの初期モル比に強く依存する。より優れた強度特性は、Ｍ２Ｏ／Ａｌ２Ｏ３のモル比が約１で、ＳｉＯ２／Ａｌ２Ｏ３比が３．０〜３．８の範囲である混合物に関して報告されている。
【００３０】
フライアッシュは、石炭燃焼室（ボイラー）から「飛散」する微細な粉末状の物質であり、電気集塵機や繊維性フィルターの「バグハウス」などの排出制御システムやスクラバーによって捕捉される。年間約１億３１００万トンのフライアッシュが生産され、そのうち約５６００万トンのフライアッシュがリサイクルされる。世界中で、生成されたフライアッシュの約６５％が埋め立て地又は灰池に廃棄されている。無煙炭と歴青炭を燃焼すると、通常、ＣａＯが８％未満のクラスＦフライアッシュが生成される。フライアッシュは、主にガラス状の球状粒子で構成されている。米国材料試験協会（ＡＳＴＭ）Ｃ６１８規格は、フライアッシュの２つの主要なクラス、クラスＣ及びクラスＦを認めている。クラスＦフライアッシュ（ＦＦＡ：Ｆ  ｆｌｙ  ａｓｈ）の（ＳｉＯ２＋Ａｌ２Ｏ３＋Ｆｅ２Ｏ３）の下限は７０％であり、クラスＣフライアッシュ（ＣＦＡ）の下限は５０％である。酸化カルシウムの含有量が多いと、アルカリ活性化を必要とせずに、水と混合するとケイ酸カルシウムとアルミン酸カルシウム水和物の形成をもたらすセメント質の特性を有するクラスＣフライアッシュになる。米国特許第５，４３５，８４３号は、セメントの初期硬化時間が約５分未満であるアルカリ活性化クラスＣフライアッシュ組成物を開示している。一般に、クラスＦのフライアッシュの酸化カルシウムの最大含有量は約１８重量％であるが、クラスＣのフライアッシュは一般に、２０〜４０重量％など、より高い酸化カルシウム含有量を有する。低Ｃａ  ＦＦＡは通常、ＣａＯを８重量％未満の割合で含む。低Ｃａ  ＦＦＡベースのジオポリマーは、通常、硬化し固まるのが非常に緩慢であり、周囲温度（例、室温）で硬化すると最終強度が低くなるが、その反応性は硬化温度の上昇に伴い増加する。有用な建設資材を製造するために、低Ｃａ  ＦＦＡのアルカリ活性化には高温硬化が必要である。別法として、周囲温度で硬化して固まるジオポリマー製品を製造するには、高炉スラグ（ＢＦＳ：ｂｌａｓｔ  ｆｕｒｎａｃｅ  ｓｌａｇ）微粉末やメタカオリンなどのより反応性の高いアルミノケイ酸塩材料をブレンドしなければならない。
【００３１】
高炉スラグ微粉末（ｇｒｏｕｎｄ  ｇｒａｎｕｌａｔｅｄ  ｂｌａｓｔ  ｆｕｒｎａｃｅ  ｓｌａｇ）は、ＣａＯやＭｇＯなどのアルカリ土類酸化物が豊富な別のタイプの反応性アルミノケイ酸塩材料である。高炉スラグ微粉末は、直径が４．７５  ｍｍを超える、ポップコーン様の砕けやすい粗い構造から、密な砂サイズの粒子まで変化するガラス状の粒状材料である。粉砕すると、粒子サイズがセメントの細かさまで減少し、ポルトランドセメントベースのコンクリートの補足的なセメント質材料として使用できる。高炉スラグは本質的にアルミノケイ酸カルシウムガラスであり、典型的には２７〜３８重量％のＳｉＯ２、７〜１２重量％のＡｌ２Ｏ３、３４〜４３重量％のＣａＯ、７〜１５重量％のＭｇＯ、０．２〜１．６重量％のＦｅ２Ｏ３、０．１５〜０．７６重量％のＭｎＯ及び１．０〜１．９重量％を含む。高炉スラグは通常、ＡＳＴＭ  Ｃ９８９−９２により８０、１００及び１２０の３つのグレードに分類される。さらに、超微細高炉スラグはＢＦＳ  １２０と比較してさらに反応性が高い。例えば、ＭＣ−５００（登録商標）Ｍｉｃｒｏｆｉｎｅ（登録商標）セメント（ｄｅ  Ｎｅｅｆ  Ｃｏｎｓｔｒｕｃｔｉｏｎ  Ｃｈｅｍｉｃａｌｓ）は、粒子サイズが約１０μｍ未満で、比表面積が約８００ｍ２／ｋｇの超微細粉炭である。ＢＦＳはほぼ１００％ガラス質なので、一般にほとんどのフライアッシュより反応性が高い。ＢＦＳのアルカリ活性化により、本質的にはケイ酸カルシウム水和物（ＣＳＨ）及びアルミノケイ酸カルシウム（ＣＡＳＨ）ゲルが生成される。ＢＦＳのアルカリ活性化によって製造されたジオポリマーは、通常、周囲温度でも非常に急速に硬化し固まるため、その結果、低ＣａクラスＦフライアッシュで製造されたジオポリマーよりもはるかに高い極限強度が得られる。組成物の中には、初期硬化の時間が６０分未満であるため、混合、配置及び仕上げが困難なものもある。アルカリ活性化スラグは、低水和熱、高い初期強度及び攻撃的な環境での優れた耐久性など、ポルトランドセメントコンクリートと比較していくつかの優れた特性を有することが判明している。１既刊文献の調査は、この結合剤系が、急速な硬化や高乾燥収縮などいくつかの深刻な問題点を有することを示した。２，３これらの問題点は、それが商業活動で使用され得る前に解決されなければならない。
【００３２】
最近、褐炭と亜瀝青炭の使用が大幅に増加し、米国の石炭埋蔵量のかなりのパーセンテージが、相当な量のＣａＯを含むフライアッシュを生成している。例えば８重量％を超え２０重量％未満といった高ＣａＯ含有量を含むフライアッシュ（高Ｃａ  ＦＦＡ）は、ＡＳＴＭ  Ｃ−６１８により依然としてタイプＦとして分類される場合がある。フライアッシュベースのジオポリマーの硬化時間は、ＣａＯ含有量が増加するにつれて指数関数的に減少するが、ＣａＯの増加に伴って圧縮強度が増加する。４開示された実施形態により、速硬化が、１２．２重量％のＣａＯを含有する高Ｃａ  ＦＦＡで作られた新鮮なジオポリマーで起こり得ることが見出された。ＣａＯが２０％を超えるＣＦＡで作られたジオポリマーは通常３６分以内に硬化し、例えば数分といった速硬化はごく一般的である。５明らかに、高Ｃａ  ＦＦＡ（例、８％を超えるＣａＯ）及びＣＦＡで作られたジオポリマーは、有用な建設資材を製造するために適切な硬化制御を必要とする。６高Ｃａ  ＦＦＡのアルカリ活性化により、アルカリアルミノケイ酸塩ゲルとともに、ＣＳＨやＣＡＳＨなどの水和生成物が生成される。ジオポリマーの硬化時間は、アルカリモル濃度、ＳｉＯ２／Ｍ２Ｏ（Ｍ＝Ｎａ、Ｋ）モル比、結合剤と水の比率（ｗ／ｂ）などのアルカリ活性剤溶液の特性に左右される。例えば、硬化時間は、アルカリ水酸化物のモル濃度とＳｉＯ２／Ｍ２Ｏ（Ｍ＝Ｎａ、Ｋ）モル比が増加すると減少するが、ｗ／ｂが増加すると増加する。反対に、固まったジオポリマーの圧縮強度は、アルカリ水酸化物のモル濃度とＳｉＯ２／Ｍ２Ｏ（Ｍ＝Ｎａ、Ｋ）モル比の増加とともに増加する。
【００３３】
クラスＣフライアッシュは、高炉スラグといくつかの類似点がある。両方ともアルミノケイ酸カルシウムガラスである。これらのポゾラン材料は、反応性アルカリ土類アルミノケイ酸塩、又は高Ｃａ反応性アルミノケイ酸塩と呼ばれている。ＢＦＳ及びＣＦＡに加えて、高Ｃａ  ＦＦＡ、ガラス質ケイ酸カルシウム（ＶＣＡＳ：ｖｉｔｒｅｏｕｓ  ｃａｌｃｉｕｍ  ｓｉｌｉｃａｔｅ）、及びクリンカーキルンダスト（ＣＫＤ：ｃｌｉｎｋｅｒ  ｋｉｌｎ  ｄｕｓｔ）がこのカテゴリに分類される。ＶＣＡＳはガラス繊維製造に伴う廃棄物である。代表的なガラス繊維製造施設では、通常、加工処理されたガラス材料の約１０〜２０重量％は最終製品に変換されず、副産物又は廃棄物ＶＣＡＳとして除外され、埋め立て処分に出される。ＶＣＡＳは１００％非晶質であって、その組成は非常に一貫しており、主に約５０〜５５重量％のＳｉＯ２、１５〜２０重量％のＡｌ２Ｏ３、及び２０〜２５重量％のＣａＯを含有する。ＡＳＴＭ  Ｃ６１８及びＣ１２４０に従って試験した場合、粉砕ＶＣＡＳは、シリカフューム及びメタカオリンに匹敵するポゾラン活性を呈する。ＣＫＤは、ポルトランドセメント製造に伴う副産物であり、産業廃棄物である。世界中で毎年３０００万トンを超えるＣＫＤが生産されており、そのかなりの量が埋立地に投入されている。典型的なＣＫＤは約３８〜６４重量％ＣａＯ、９〜１６重量％ＳｉＯ２、２．６〜６．０重量％Ａｌ２Ｏ３、１．０〜４．０重量％Ｆｅ２Ｏ３、０．０〜３．２重量％ＭｇＯ、２．４〜１３重量％Ｋ２Ｏ、０．０〜２．０重量％Ｎａ２Ｏ、１．６〜１８重量％ＳＯ３、０．０〜５．３重量％Ｃｌ−を含有し、また５．０〜２５重量％ＬＯＩを有する。ＣＫＤは一般に非常に細かい粉末である（例、約４６００〜１４０００ｃｍ２／ｇの比表面積）。アルカリ活性化中に、ＣＳＨゲル、エトリンガイト（３ＣａＯ・Ａｌ２Ｏ３・３ＣａＳＯ４・３２Ｈ２Ｏ）、及び／又はシンゲナイト（アルカリ−硫酸カルシウム混合）がさらに形成されることになる。
【００３４】
一般に、これらの反応性高Ｃａアルミノケイ酸塩のアルカリ活性化で作られたジオポリマーは、ケイ酸カルシウム水和物とアルミノケイ酸カルシウム水和物ゲルが瞬時に形成されるため、非常に速く硬化し、固まる。工学技術を実践する際、ジオポリマーの硬化時間についてはかなり長いものとするべきである。これは、ポゾラン結合剤を使用して作製されたコンクリート又はモルタルが、輸送と配置を可能にするのに十分長い硬化時間を必要とすることを意味する。しかしながら、硬化時間が長すぎると不経済となる。開示された実施形態によると、固化遅延剤を使用することによる硬化時間の適切な制御は、建設及び建築産業においてジオポリマー材料を有効に適用するために非常に重要である。
【００３５】
硬化時間の制御は、高Ｃａアルミノケイ酸塩ベースのジオポリマー用の活性剤溶液組成物を適切に調合することにより達成され得る。例えば、ｗ／ｂが大きく、アルカリケイ酸塩の濃度が低いと、硬化時間の長さや作業性が十分であるジオポリマーペーストが得られる可能性がある。しかしながら、硬化製品の性能は通常大きく影響を受け、かなりの強度低下と大きな乾燥収縮が予想される。近年、アルカリ活性化セメント又はジオポリマーの硬化を遅らせるために、様々な種類の混合物が使用されてきたが、それらの遅延効率は大きく異なる。３米国特許第５，３６６，５４７号は、リン酸添加剤を使用して、水酸化ナトリウム活性化高炉スラグの硬化時間を遅らせる方法を開示している。リン酸遅延剤の例としては、メタリン酸ナトリウム、ポリリン酸ナトリウム、メタリン酸カリウム、及びポリリン酸カリウムが挙げられる。これらのリン酸塩添加剤の遅延効果は、ケイ酸ナトリウム溶液がＢＦＳ又は他のタイプの高Ｃａアルミノケイ酸塩を活性化するために使用されるときに変化する可能性がある。Ｋａｌｉｎａら７は、ケイ酸ナトリウム活性化高炉スラグの硬化を遅らせるためにＮａ３ＰＯ４を使用した。固体リン酸ナトリウムをＢＦＳとブレンドし、次にケイ酸ナトリウム活性剤溶液と混合した。高用量の遅延剤を適用して長い硬化時間又は作業可能時間を達成すると、圧縮強度が大幅に影響を受けた（減少した）。Ｃｈａｎｇ８とＣｈａｎｇら９は、リン酸のみを使用すると、臨界濃度に達した後のアルカリ活性化スラグの硬化時間が延長されるが、初期材令では圧縮強度が低下すると結論付けた。高アルカリ溶液中における高炉スラグの溶解中に放出されたＣａ２＋イオンは、遅延剤からのリン酸アニオンに結合していると評価された。二水素カルシウム、後でリン酸水素構造が形成されることにより、溶解状態のカルシウムイオンが不足し、そのためＣＳＨとＣＡＳＨの核生成と成長が妨げられる。したがって、初期硬化時間が長くなる。
【００３６】
ポルトランドセメントに一般的に使用されるある特定の遅延剤の効率は、ジオポリマーによって異なる。ポルトランドセメントで効果的なほとんどの硬化遅延性混和剤は、高アルカリ性ジオポリマー系では機能しない可能性がある。Ｗｕら１０は、酒石酸カリウム又は酒石酸ナトリウムがアルカリ活性化スラグの初期硬化時間に影響を及ぼすことはないが、最終硬化時間をわずかに短縮することを観察した。Ｒａｔｈａｎａｓａｋら１１は、ポルトランドセメントで有効に機能するスクロースと石膏が、ケイ酸ナトリウム活性化高Ｃａ  ＦＦＡについては硬化時間を延長しないことを見出した。Ｂｒｏｕｇｈｔら１２は、ケイ酸ナトリウム活性化スラグ系の硬化時間に対するＮａＣｌの遅延効果を調査した。ＮａＣｌを高用量で添加すると、硬化と強度の両方の展開を大幅に遅らせたが、低用量、すなわちスラグの４重量％以下の場合、ＮａＣｌは促進剤として機能した。別のケイ酸ナトリウム活性化スラグ系では、１３硬化時間に対するＮａＣｌの効果は、結合剤の重量で（ＢＷＯＢ）最大２０％の添加ではほとんど観察されず、その値を超えると硬化が遅延した。しかしながら、補強されたジオポリマーコンクリートにこのような大量の塩化物を添加すると、鉄筋の腐食が大幅に加速されるため、使用時間が短縮されることになり得る。
【００３７】
ポルトランドセメント用の遅延剤としてのボラートの使用も非常によく知られている。しかしながら、Ｎｉｃｈｏｌｓｏｎら１４は、アルカリ活性化フライアッシュ（クラスＣ）に添加されたボラートは硬化挙動に影響を与えず、逆に、結合剤の強度は、大量のホウ酸塩によって悪影響を受けることを報告した。米国特許第４，９９７，４８４号は、アルカリ水酸化物活性化クラスＣフライアッシュジオポリマー組成物（可溶性シリケートを含まない）を開示している。ジオポリマー組成物は、ホウ砂を遅延剤として使用しているが、華氏７３度で３〜４時間硬化させた後、１８００〜４０００ｐｓｉなどの急速な強度向上を呈する。ホウ素遅延剤は、アルカリ活性化ＣＦＡジオポリマーの硬化遅延に効果的ではなかった。米国特許第７，７９４，５３７号及び米国特許第７，８４６，２５０号は両方とも、ポルトランドセメントとジオポリマー用の周知の遅延剤としてある特定の化学的化合物を開示している。ジオポリマー組成物は、油田用途又は二酸化炭素貯蔵に関してＭＫ又はＦＦＡベースである。これらの化合物は、８５℃などの高温で坑井セメンチンググラウトの増粘を遅らせるものであり、ホウ砂（Ｎａ２Ｂ４Ｏ７・１０Ｈ２Ｏ）、ホウ酸、リン酸ナトリウム、及びリグノスルホナートが含まれる。
【００３８】
米国特許出願第２０１１／０２８４２２３号は、高温でジオポリマー系の増粘を遅らせるために有機化合物を使用する坑井セメンチング適用のための組成物及び方法を開示している。ジオポリマー組成物は新しいものではなく、先行技術で開示されており、文献で広く研究されている。遅延剤として好ましい化合物には、アミノ化ポリマー、ホスホン酸アミン、第四級アンモニウム化合物及び第三級アミンが含まれる。ジオポリマーの組成自体は特有のものではないが、圧縮強度などの硬化特性に対するこれらの遅延剤の影響については、以前に開発／伝達されることはなかった。
【００３９】
中国特許第１０２２４９５９４Ｂ号は、アルカリ活性化高炉スラグの硬化時間を遅らせるための複合遅延剤を開示している。複合遅延剤は、クロム酸ナトリウム、複素環状アミノ酸及びシリコーン界面活性剤で構成されている。中国特許第１１１８４３８Ｃ号は、ケイ酸ナトリウム活性化スラグのためのクロム酸カリウム、糖及びフェノールからなる複合遅延剤を開示している。初期硬化は１時間〜７０時間の間で調整され得る。しかしながら、クロマートは、流動性が高く、移動が容易で有毒なアニオン種であり、環境を汚染するリスクがあるため、遅延剤は望ましくないものであり得る。中国特許出願第１０１７２３６０７Ａ号は、ケイ酸ナトリウム活性化高炉スラグの硬化時間を遅らせるための可溶性亜鉛塩を開示している。これらの亜鉛塩には、硝酸塩、硫酸塩及び塩化物が含まれる。中国の特許出願第１６９９２５１Ａ号及び同第１００３４０５１７Ｃ号は、アルカリ活性化カーボナイト/高炉スラグの遅延剤としてバリウム塩を開示している。亜鉛塩又はバリウム塩のいずれかを水に溶解し、高炉スラグに添加する。次に、アルカリ活性剤溶液を混合物に加える。別法として、塩粉末を高炉スラグと粉砕する。次に、活性剤溶液を固体ブレンドと混合する。
【００４０】
残念ながら、先行技術のほとんどの遅延剤はアルカリ活性化スラグのためにのみ開発された。遅延剤の効率が結合剤組成に大きく依存することは周知である。ポルトランドセメントとアルカリ活性化スラグで効果的な遅延剤は、高Ｃａ  ＦＦＡ、ＣＦＡ、又は低Ｃａ  ＦＦＡとＢＦＳのブレンドで作られたものなどのジオポリマー系では必ずしもうまく機能しない。
【００４１】
先行技術で開示されている方法は、アルカリ活性化スラグの硬化時間を遅らせるために、主に２つの重要なメカニズムを採用している。遅延剤は、放出されたＣａ２＋をキレート化及び／又は沈殿させるために添加され、Ｃａ２＋がアルカリ活性剤溶液中にすでに存在するシリケート種と反応するのを防ぐ。別の方法では、遅延剤を添加して、無水高炉スラグ粒子の表面に直接結合した保護層を形成し、それによって高アルカリ溶液に溶解する能力を低下させる。これらの付着層は、吸着種又は沈殿して表面に付着する不溶性カルシウム塩のいずれかである可能性がある。本明細書では、この方法を「保護層」と呼ぶ。中国特許第１０２２４９５９４Ｂ号は、シリコーン界面活性剤が高炉スラグ粒子の表面に吸着され、チャージャが導入されると、その結果反発力が発生してＣａ２＋の移動速度を低下させ、及び／又はケイ酸アニオンの静電引力を低下させ、それによりＣＳＨゲル形成を防止することを開示している。高アルカリ性環境での高炉スラグの溶解中に放出されたＣａ２＋カチオンは、リン酸遅延剤、例えばＮａ３ＰＯ４からのリン酸アニオンに結合する。不溶性のリン酸カルシウム化合物の形成により、利用可能なＣａ２＋が減少するため、ＣＳＨ相の核生成と成長が阻害され、硬化時間が延長される。７アルカリ溶液に溶解されたホウ素化合物は、テトラヒドロキシルボラートを形成し、これがＣａ２＋と反応する。沈殿したホウ酸カルシウム（Ｃａ（Ｂ［ＯＨ］４）２  Ｈ２Ｏなど）は、高炉スラグ粒子の表面を部分的又は完全に覆う。したがって、このような不透過性のホウ酸カルシウム層の存在により、アルカリ溶液中の高炉スラグ粒子のさらなる溶解が妨げられる。１５可溶性亜鉛塩は、亜鉛酸カルシウム相に変換され（例、ＣａＺｎ２（ＯＨ）６・Ｈ２Ｏ）、高炉スラグ粒子を部分的又は完全に覆うため、さらなる水和又はアルカリ活性化に対してそれらを不動態化する。１６，１７米国特許出願第２０１６００６０１７０号は、硬化時間を制御するためのナノ粒子遅延剤を含むジオポリマー組成物を開示している。反応性アルミノケイ酸塩には、メタカオリン、フライアッシュ又はもみ殻灰が含まれる。反応性アルミノケイ酸塩粒子は、ケイ酸ナトリウム活性剤溶液と混合する前に、ハロイサイトナノチューブやカオリンナノクレイ粒子などのナノ粒子でコーティングされている。ナノ粒子コーティングは、ジオポリマー化反応を遅らせるためのものである。バリウム塩溶液は、高炉スラグ/カーボナタイト粉末とあらかじめ混合されている。高炉スラグ粒子の表面は水中で負に帯電しているため、Ｂａ２＋カチオンはスラグ粒子の表面に吸着する傾向がある。ケイ酸アルカリ溶液に曝されると、不溶性のバリウム沈殿物がスラグ粒子上に薄膜を形成し、スラグがアルカリ溶液と接触するのを防ぐ（中国特許出願第１６９９２５１Ａ号）。
【００４２】
ポゾラン粒子の表面における保護層の形成を利用してアルカリ活性化材料の硬化時間を遅らせる場合、保護コーティングの被覆率を改善するために、アルカリケイ酸塩溶液と混合する前に硝酸バリウムなどの金属塩の溶液をポゾラン粒子と混合しなければならない。
【００４３】
開示された実施形態は、アルカリ活性化材料又はジオポリマーの硬化時間を遅らせるために金属塩を使用する新しい方法を提供する。アルカリ活性化高Ｃａ反応性アルミノケイ酸塩の迅速な硬化は、早期硬化時でのＣＳＨ及び／又はＣＡＳＨゲルの形成に関連している。高Ｃａ反応性アルミノケイ酸塩粒子の溶解中にＣａ２＋カチオンが放出され、カチオンはアルカリ溶液中に存在するケイ酸アニオンとほぼ瞬時に反応する。硬化の制御は、例えば、アルカリ溶液中のＣａ２＋イオンの除去及び／又はポゾラン粒子の表面上の保護層の形成を通じて、先行技術の方法により達成することができる。硬化の制御はまた、ＣＳＨ及び／又はＣＡＳＨゲルの核形成及び成長のためのケイ酸種の利用能を制御することによっても達成できる。例えば、坑井セメンチングジオポリマーについて開示された方法では１８、粉末アルカリケイ酸塩ガラスが使用される。ジオポリマーペーストには、早期硬化時のシリケート種はほとんど含まれていない。粉末アルカリケイ酸塩ガラスは、早期硬化時中に制御された速度でケイ酸種を溶解及び放出するため、増粘及び硬化の時間が延長される。しかしながら、この方法では、３０ＭＰａを超える強度が要求される建設資材の用途には適切ではない硬化ジオポリマーが生成される。別法として、金属塩（例、塩化バリウム）を水に溶解し、その後、生成した溶液をアルカリケイ酸塩溶液とブレンドした後、ミキサーで乾燥成分と混合する。塩化バリウムなどのこれらの金属塩は、アルカリ性溶液中で加水分解し、加水分解中にケイ酸アニオンが共沈して、ケイ酸種が枯渇した活性剤溶液が残存する。金属−シリケート相互作用の程度は、遅延の効率を決定する金属／Ｓｉのモル比に左右される。共沈したシリケートはゆっくりと再溶解し、その後の硬化プロセス中にＣＳＨ及び／又はＣＡＳＨゲルのジオポリマー化及び／又は形成に利用可能となる。これにより、硬化時間が延長される。
【００４４】
開示されている方法の場合、金属塩溶液を固体、すなわちポゾラン粒子に保護コーティングを施す高炉スラグと事前混合しなければならない中国特許出願第１０１７２３６０７Ａ号、同第１６９９２５１Ａ号及び同第１００３４０５１７Ｃ号に開示されている「保護層」方法の場合と同等の硬化時間に到達するのに使用するバリウム塩ははるかに少なくて済む。例えば、少なくとも２％のＢＷＯＢ亜鉛塩であれば、ケイ酸ナトリウム活性化高炉スラグで遅延効果を発揮する。少なくとも４％のＢＷＯＢバリウム塩であれば、ケイ酸ナトリウム活性化高炉スラグ／カーボナタイトで遅延効果を発揮する。保護層の被覆率を良くするには、より多量の遅延剤が必要であるが、通常、硬化製品の圧縮強度が大幅に低下することになる。さらに、保護層の被覆範囲は、ポゾラン粒子の表面電荷に大きく左右される。高炉スラグの表面電荷は負になる可能性があるが、フライアッシュの表面電荷は溶液中で正になる可能性がある。したがって、「保護層」法では、遅延効果の効率は、様々な反応性アルミノケイ酸塩供給源によって大きく異なることがあり得る。
【００４５】
したがって、開示された実施形態は、坑井セメンチンググラウト、モルタル及びコンクリートとして適用できるジオポリマー組成物の増粘及び硬化時間を調節するための効率的な無機遅延混和剤を提供する。
【００４６】
本明細書に記載されている他の実施形態は、その硬化時間が無機遅延剤（ｉｎｏｒｇａｎｉｃ  ｒｅｔａｒｄｅｒ）によって変えられ得るジオポリマー組成物を提供する。ジオポリマー組成物は、（ｉ）８重量％以下の酸化カルシウムを有する少なくとも１つの低ＣａクラスＦフライアッシュ、（ｉｉ）高炉スラグ、クラスＣフライアッシュ、ガラス質ケイ酸カルシウム、及びキルンダストの群から選択された少なくとも１つの高Ｃａアルミノケイ酸塩、（ｉｉｉ）遅延溶液（ｒｅｔａｒｄｉｎｇ  ｓｏｌｕｔｉｏｎ）、及び（ｉｖ）水性アルカリケイ酸塩活性剤を含む。
【００４７】
開示されている遅延剤溶液は、少なくとも１つの可溶性金属塩を水に溶解することにより作製され、その少なくとも１つの可溶性金属塩は、塩化バリウム、塩化バリウム二水和物、硝酸バリウム、亜硝酸バリウム、メタホウ酸バリウム一水和物、硝酸バリウム水和物、硝酸亜鉛、塩化亜鉛、硫酸亜鉛、塩化鉛、硝酸鉛、塩化ストロンチウム、硝酸ストロンチウム及び硫酸ストロンチウムから選択される。塩化バリウム及び硝酸バリウムが好ましい。
【００４８】
一実施形態では、少なくとも１つの金属塩が遅延剤溶液に溶解され、遅延剤溶液は約０．１〜約１０％の金属塩ＢＷＯＢを含む。一実施形態では、金属塩は塩化バリウム二水和物である。塩化バリウム二水和物の用量は、約０．１０〜約５％ＢＷＯＢ、より好ましくは約０．５％〜約２．５％ＢＷＯＢである。
【００４９】
一実施形態では、可溶性バリウム塩は水に溶解される。遅延剤溶液は、活性剤溶液を他のすべての成分と混合する前に、アルカリケイ酸塩活性剤溶液と混合される。別の実施形態では、遅延剤溶液及び活性剤溶液は、乾燥成分と混合するときに別々に添加される。アルカリケイ酸塩活性剤溶液は、金属水酸化物及び金属ケイ酸塩を含み得、この場合金属はカリウム、ナトリウム又は両方の組み合わせである。
【００５０】
開示されている実施形態は、（ｉ）ＢＦＳ、ＣＦＡ、ガラス質ケイ酸カルシウム、及びキルンダストの群から選択される少なくとも１つの高Ｃａアルミノケイ酸塩、（ｉｉ）遅延剤溶液、及び（ｉｉｉ）アルカリケイ酸塩溶液を含むジオポリマー組成物を提供する。
【００５１】
開示されている一実施形態では、ジオポリマー組成物は、（ｉ）ＢＦＳ、ＣＦＡ、ガラス質ケイ酸カルシウム、及びキルンダストの群から選択される少なくとも１つの高Ｃａアルミノケイ酸塩、（ｉｉ）メタカオリン、（ｉｉｉ）遅延剤溶液、及び（ｉｖ）アルカリケイ酸塩溶液を含む。
【００５２】
開示されている一実施形態において、ジオポリマー組成物は、建設用途向けのモルタル及びコンクリートを製造するために、細骨材及び／又は粗骨材、高性能減水剤又は繊維をさらに含む。
【００５３】
開示されている一実施形態は、硬化時間を無機遅延剤によって調節することができる高性能及び超高性能のコンクリート組成物を提供する。高性能及び超高性能のコンクリート組成物は、（ｉ）高炉スラグ、（ｉｉ）メタカオリン、（ｉｉｉ）遅延溶液、（ｉｖ）水性アルカリケイ酸塩活性剤、（ｖ）少なくとも１つの骨材、及び（ｖｉ）少なくとも１つのミクロン／サブミクロンのフィラーを含む。
【００５４】
本開示の目的は、坑井セメンチング（ｗｅｌｌ  ｃｅｍｅｎｔｉｎｇ）、モルタル及びコンクリートとして適用され得るジオポリマー組成物の硬化時間を調節するための有効な遅延混和剤を提供することである。特に、本開示は、高Ｃａ  ＦＦＡ又は高Ｃａアルミノケイ酸塩を含有するジオポリマー系の硬化を制御するための効率的な遅延方法を提供する。
【００５５】
低Ｃａフライアッシュベースのジオポリマー
アルカリ溶液中でのフライアッシュの反応性が低いため、低Ｃａ  ＦＦＡベースのジオポリマーは、硬化して固まるのが非常に遅く、低温（例、室温）で硬化すると最終強度が低くなる。「反応性」は、本明細書では、アルカリ性溶液と反応した結合剤ポゾランの相対質量として定義される。粒径が小さいフライアッシュは、平均粒径が約１〜１０μｍの超微細フライアッシュ（ＵＦＦＡ：ｕｌｔｒａｆｉｎｅ  ｆｌｙ  ａｓｈ）などのように、通常は反応性が高くなる。ＵＦＦＡは、親のフライアッシュから超微細フラクションを機械的に分離することにより注意深く加工処理される。ＵＦＦＡはまた、スランプなどの望ましい作業性のためにｗ／ｂ比を減らすこともでき、より優れた性能を持つ硬化したジオポリマーを生成する。石炭ガス化フライアッシュは、通常、最大粒子サイズが約５〜１０μｍのＳｉＯ２に富んだ実質的に球形の粒子として、石炭ガス化発電所から排出される。反応性の低いフライアッシュを使用するには、周囲温度で硬化可能なジオポリマー製品を製造するために、より反応性の高い第２の結合剤が要求される。
【００５６】
メタカオリンのアルカリ活性化により、適度に長い硬化時間、例えば２〜６時間を有する典型的なジオポリマーゲルが生成される。メタカオリンがブレンドされるとき、生成するジオポリマー組成物は遅延混合剤を必要としない場合がある。対照的に、ＢＦＳ、ＣＦＡ、ＣＫＤ又はＶＣＡＳのアルカリ活性化により、本質的にＣＳＨ及び／又はＣＡＳＨゲルが生成される。ＣＳＨ及び／又はＣＡＳＨをすばやく沈殿させると、硬化時間が短縮され、製品」の強度の増加率と最終強度が向上する。第２の結合剤が高Ｃａアルミノケイ酸塩ポゾランであるとき、生成するジオポリマー系の硬化挙動は大幅に変更されることになる。フライアッシュベースのジオポリマーの硬化時間は、特に、高モルのアルカリ水酸化物及び高いＳｉＯ２／Ｍ２Ｏ（Ｍ＝Ｎａ、Ｋ）モル比を有するアルカリ活性剤溶液が、有用なジオポリマー製品の製造に使用される場合、ブレンドされるＢＦＳなどの高Ｃａアルミノケイ酸塩ポゾランの量を増やすと指数関数的に減少する。したがって、実際の適用では、適切な硬化の制御が必要になる。
【００５７】
一実施形態では、低Ｃａ  ＦＦＡは、約８重量％以下の酸化カルシウムを含むフライアッシュであり得る。フライアッシュの分類は、当技術分野で一般に理解されているＡＳＴＭ  Ｃ６１８に基づく。一実施形態において、低Ｃａ  ＦＦＡは、約５重量％以下の酸化カルシウムを含む。一実施形態において、フライアッシュは、少なくとも６５重量％の非晶質アルミノケイ酸塩相を含み、６０μｍ以下、例えば５０μｍ以下、例えば４５μｍ以下、例えば３０μｍ以下の平均粒径を有するべきである。一実施形態において、低Ｃａ  ＦＦＡは５％以下の強熱減量（ＬＯＩ）を有する。一実施形態において、低Ｃａ  ＦＦＡは、１％以下のＬＯＩを有する。
【００５８】
本明細書に記載される一実施形態は、その硬化時間が無機遅延剤によって調節され得るジオポリマー組成物を提供する。低Ｃａ  ＦＦＡベースのジオポリマー組成物は、（ｉ）８重量％以下の酸化カルシウムを有する少なくとも１つの低ＣａクラスＦフライアッシュ、（ｉｉ）高炉スラグ、クラスＣフライアッシュ、ガラス質ケイ酸カルシウム、及びキルンダストの群から選択された少なくとも１つの高Ｃａアルミノケイ酸塩、（ｉｉｉ）遅延溶液、及び（ｉｖ）水性アルカリケイ酸塩活性剤を含む。遅延剤溶液は、可溶性金属塩を水に溶解することによって作られ、可溶性金属塩は、塩化バリウム、塩化バリウム脱水物、硝酸バリウム、亜硝酸バリウム、メタホウ酸バリウム一水和物、硝酸バリウム水和物、硝酸亜鉛、塩化亜鉛、硫酸亜鉛、塩化ストロンチウム、硝酸ストロンチウム及び硫酸ストロンチウムから選択される。可溶性バリウム塩が好ましい。
【００５９】
一実施形態において、低Ｃａ  ＦＦＡベースのジオポリマー組成物は、メタカオリンをさらに含み、一実施形態において、ジオポリマー組成物は、コンクリート製品を製造するための細骨材及び粗骨材をさらに含む。
【００６０】
高Ｃａアルミノケイ酸塩ベースのジオポリマー
高Ｃａアルミノケイ酸塩ポゾランのアルカリ活性化は、通常、高アルカリ性溶液に曝されるとすぐにＣＳＨ及び／又はＣＡＳＨゲルを生成し、その結果、硬化時間が非常に短くなる。硬化時間を適切に制御しなければ、これらのジオポリマー材料を有用な製品の製造に使用することはできない。これらの高Ｃａアルミノケイ酸塩の例には、高Ｃａ  ＦＦＡ、ＣＦＡ、ＢＦＳ、ＶＣＡＳ、ボトムアッシュ、及びクリンカーキルンダスト（ＣＫＤ）がある。
【００６１】
一実施形態は、（ｉ）高Ｃａ  ＦＦＡ、ＢＦＳ、ＣＦＡ、ガラス質ケイ酸カルシウム、及びキルンダストの群から選択される少なくとも１つの高Ｃａアルミノケイ酸塩、（ｉｉ）遅延剤溶液、及び（ｉｉｉ）少なくとも１つのアルカリケイ酸塩溶液を含む高Ｃａアルミノケイ酸塩ベースのジオポリマー組成物を提供する。
【００６２】
一実施形態において、高Ｃａアルミノケイ酸塩は高Ｃａ  ＦＦＡであり、一実施形態において、高Ｃａアルミノケイ酸塩はＢＦＳであり、及び別の実施形態において、高Ｃａアルミノケイ酸塩はＣＦＡである。
【００６３】
一実施形態において、高Ｃａアルミノケイ酸塩ベースのジオポリマー組成物は、低Ｃａ  ＦＦＡ及びメタカオリンの群から選択される少なくとも１つの低Ｃａアルミノケイ酸塩ポゾランをさらに含む。一実施形態において、高Ｃａアルミノケイ酸塩ベースのジオポリマー組成物は、コンクリート製品を製造するための細骨材及び粗骨材をさらに含む。一実施形態において、ジオポリマー組成物は、コンクリート製品を製造するための細骨材及び／又は粗骨材をさらに含む。
【００６４】
高性能及び超高性能のコンクリート
米国特許第９，０９０，５０８号は、高性能及び超高性能のコンクリート用のジオポリマー組成物を開示している。ジオポリマー製品の高性能及び超高性能を達成するには、メタカオリンや高炉スラグなどの非常に反応性の高いアルミノケイ酸塩材料を結合剤として使用しなければならない。ｗ／ｂ比は非常に小さく、例えば最小限に近くなければならない。微粒子の充填密度は、製品の多孔性を最小限に抑えるために高くなければならなず、また均一性を高めるために１０ｍｍを超える粗骨材を使用するべきではない。したがって、特に配合物に高炉スラグが大量に使用されている場合、生コンクリートの硬化時間は比較的短くなる。米国特許第９，０９０，５０８号に開示されている組成物は、本質的に高炉スラグ/メタカオリンベースの二元ジオポリマーである。
【００６５】
本明細書に記載されている一実施形態は、硬化時間を無機遅延剤によって調節することができる高性能及び超高性能のコンクリート組成物を提供する。高性能及び超高性能のコンクリート組成物は、（ｉ）高炉スラグ、（ｉｉ）メタカオリン、（ｉｉｉ）遅延溶液、（ｉｖ）水性アルカリケイ酸塩活性剤、（ｖ）少なくとも１つの骨材、及び（ｖｉ）少なくとも１つのミクロン／サブミクロンのフィラーを含む。
【００６６】
遅延剤の配置方法
遅延剤溶液は、少なくとも１つの可溶性金属塩を水に溶解することによって調製され、少なくとも１つの可溶性金属塩は、塩化バリウム、塩化バリウム脱水物、硝酸バリウム、亜硝酸バリウム、メタホウ酸バリウム一水和物、硝酸バリウム水和物、硝酸亜鉛、塩化亜鉛、硫酸亜鉛、塩化鉛、硝酸鉛、塩化ストロンチウム、硝酸ストロンチウム及びストロンチウム及び硫酸ストロンチウムから選択される。アルカリ性溶液中で加水分解し、アルカリケイ酸塩活性剤溶液中に元々存在するシリケート種を共沈させることができる任意の可溶性金属塩を、無機遅延混合剤として使用することができる。遅延効果は、金属の種類と用量に左右される。金属とシリケートの相互作用は、用量又はシリケートに対する金属のモル比の増加に伴って増加すると予想される。金属とシリケートの相互作用は過度であるべきではない。相互作用が圧倒的である場合、シリケート種のジオポリマー系への放出は、後続の硬化プロセス中に大きく妨げられることになり、製品の早期の圧縮強度にかなり影響を与えることになる。これらすべての金属塩の中では、バリウム塩が好ましい。
【００６７】
一実施形態では、少なくとも１つの金属塩を水に溶解させる。遅延剤溶液を、すべての成分を混合する前に、アルカリケイ酸塩活性剤溶液と混合する。遅延剤溶液と合わせたアルカリケイ酸塩活性剤溶液を、すべての乾燥成分を含むミキサーに注ぐ。別の実施形態において、遅延剤溶液及び活性剤溶液は、ジオポリマー製品を製造するために乾燥成分と混合するときに別々に添加される。
【００６８】
一実施形態では、遅延剤溶液を、アルカリケイ酸塩活性剤溶液と約３０分間混合してから、他のすべての成分と混合する。別の実施形態では、遅延剤溶液を、アルカリケイ酸塩活性剤溶液と約１０分間混合してから、すべての成分を混合する。別の実施形態では、遅延剤溶液を、アルカリケイ酸塩活性剤溶液と約２４時間混合してから、すべての成分を混合する。別の実施形態では、遅延剤溶液を、レディミックストラックでの混合中にコンクリートに添加する。この場合、遅延剤溶液は硬化ブレーキとしての役割を果たし、緊急事態などの現場への輸送中に混合コンクリートがレディミックストラックで硬化するのを防ぐ。
【００６９】
一実施形態では、少なくとも１つの金属塩が遅延剤溶液に含まれ、遅延剤溶液は約０．１〜約１０％の金属塩ＢＷＯＢを含む。一実施形態では、金属塩は塩化バリウム二水和物である。塩化バリウム二水和物の用量は、約０．１０〜約５％ＢＷＯＢ、より好ましくは約０．５％〜約２．５％ＢＷＯＢである。
【００７０】
一実施形態では、金属塩はメタホウ酸バリウム一水和物であり、一実施形態では、遅延剤溶液は、塩化バリウム二水和物及び硝酸亜鉛を含み、一実施形態では、遅延剤溶液は、硝酸ストロンチウム及び塩化亜鉛を含む。
【００７１】
遅延メカニズム
以下の例は、本開示のジオポリマーの硬化時間を遅らせるためのメカニズムを説明するものである。
【００７２】
開示された実施形態によると、金属塩を使用して、早期硬化時にＣＳＨ及び／又はＣＡＳＨゲルの核形成及び成長に利用可能である活性剤溶液中のシリケート種の放出を制御することにより、アルカリ活性化材料又はジオポリマーの硬化時間を制御する新しい方法が提供される。選択された実施形態では、ラマン分光法によってケイ酸ナトリウム活性剤溶液中の加水分解された塩化バリウムとシリケートの共沈プロセスを研究するために実験を行った。一連の試験では、塩化バリウム脱水物溶液とケイ酸ナトリウム溶液を０．５時間混合した後、上清液と沈殿物のラマンスペクトルを、塩化バリウムの用量を増やしながら監視した。第２の一連の試験では、塩化バリウムとケイ酸ナトリウム溶液を合わせた溶液を混合し、０．５時間、２時間及び２４時間それぞれ塩化バリウム二水和物の固定用量で熟成させた。次に、これらの塩化バリウム/ケイ酸ナトリウム溶液の上清液のスペクトルを記録した。
【００７３】
水酸化ナトリウムビーズ（純度９９％）をＤＩ（脱イオン）水に溶解し、ＰＱ  ＣｏｒｐのタイプＲｕケイ酸ナトリウム溶液と合わせて、ケイ酸ナトリウム活性剤溶液を調製した。塩化バリウム二水和物（９９％純度）を、ＤＩ水に個別に溶解した。活性剤溶液の組成を表１に示す。ＮａＯＨのモル濃度は５に固定され、ＳｉＯ２／Ｎａ２Ｏの質量比は、例１〜４を通して１．２５であった。試験に使用した活性剤溶液は、高Ｃａ  ＦＦＡジオポリマー組成物の一部であり、塩化バリウム脱水物の用量は、フライアッシュ結合剤の重量として表された。
【表１】
2021506708.tif 000005
【００７４】
単一回折格子分光器−ノッチフィルターマイクロラマンシステムを使用して、ラマンスペクトルを集めた。Ｍｅｌｌｅｓ−Ｇｒｉｏｔモデル４５  Ａｒ＋レーザーにより、広帯域偏光回転子（ＮｅｗｐｏｒｔモデルＰＲ−５５０）を介してレーザー顕微鏡に向けられた５１４５オングストローム波長の入射光が提供され、レーザー顕微鏡は、長い作動距離のＭｉｔｕｔｏｙｏ  １０顕微鏡対物レンズを介してレーザー光を２５ｍｌ透明バイアル中の沈殿した固体又は溶液に導いた。レーザー光出力は、試料で約２２ｍＷであった。散乱光はアナライザーの偏光子を通して方向付けられ、散乱光は１５０μｍの開口部を通って進み、次にホログラフィックノッチ及びスーパーノッチフィルター（Ｋａｉｓｅｒ  Ｏｐｔｉｃａｌ  Ｓｙｓｔｅｍｓ）に進んだ。分光器は１２００ｇｒ／ｍｍの回折格子（Ｒｉｃｈａｒｄｓｏｎ  Ｇｒａｔｉｎｇ  Ｌａｂｏｒａｔｏｒｙ）を使用した。ＪＹ−Ｈｏｒｉｂａ  ＨＲ４６０分光器の入射スリットを６ｃｍ−１の解像度に設定して、５０〜１６００ｃｍ−１のスペクトルを収集した。分光器はＣＣｌ４を使用して周波数校正されたため、記録された周波数は±１ｃｍ−１以内の精度である。平行偏光（ＶＶ）スペクトルは、入射レーザー光が垂直に偏光されている場所で収集された。
【００７５】
ラマン振動の帰属を表２に示す。帰属は、Ｈａｌａｓｚら１９、２０に従って為された。結果を、上清液については図１に、沈殿した固体については図２に示す。
【表２】
2021506708.tif 000006
【００７６】
図１は、４つの用量の塩化バリウム脱水物の場合に０．５時間塩化バリウム溶液と混合した後のケイ酸ナトリウム溶液の上清試料のラマンスペクトルを表す。遅延剤なしの活性剤溶液（ＲＭ−ＢＣ−０）のスペクトルは、Ｑ０、Ｑ１、及びＱ２タイプのシリケート種が活性剤溶液を占めていることを明確に示す。Ｑ０タイプのシリケート種は完全に解離している（図１）。塩化バリウム二水和物を含む試料のすべての上清液（表１）は、Ｂａ／Ｓｉモル比が０．０４（ＲＭ−ＢＣ  ０．８７５）の非常に低い用量であっても、実質的にはシリケート種を含んでいない。これは、塩化バリウム溶液がアルカリケイ酸ナトリウム活性剤溶液と混合されたときに、活性剤溶液中に元々存在していたほとんどすべてのシリケートが水酸化バリウムと共沈したことを示唆している。シリケート種はケイ酸バリウム複合体として沈殿するため、ジオポリマー化に利用できる可溶性シリケートの濃度は、早期硬化時中には非常に低い。シリケート種の利用可能性が限られているため、ＣＳＨ及び／ＣＡＳＨゲルの核生成と成長が妨げられることにより、硬化時間の遅延がもたらされる。
【００７７】
図２は、３つの用量の遅延剤の場合に塩化バリウム溶液と活性剤溶液とを０．５時間混合した後の共沈固体のラマンスペクトルを示す。遅延剤が最小用量（ＲＭ−ＢＣ  ０．８７５）である共沈試料は、Ｑ０、Ｑ１及びＱ２タイプのシリケート種に関連するバンドに加えて、１０６２ｃｍ−１で新しい振動バンドが発生する鋭利なラマンスペクトルパターンを示す。１０６２ｃｍ−１バンドは、Ｑ３シリケート種に帰属させることができる。このラマンスペクトルを遅延剤なしの活性剤溶液のスペクトル（図１、ＲＭ−ＢＣ００）と比較すると、開示された実施形態では、遅延剤を追加すると、完全に解離したシリケート種（Ｑ０）と他のタイプのシリケート種の相対比率が低下することが見出された。明らかに、バリウムカチオンはシリケート種とある程度相互作用し、その結果シリケート種の重合が増加することになる。
【００７８】
遅延剤の用量の増加に伴い、それぞれのラマンバンドの強度は減少した。遅延剤が５％ＢＷＯＢ又は０．２３のＢ／Ｓｉモル比に増加すると（図２）、それぞれのラマンバンドはほぼ完全に消失したことから、バリウムとシリケート種との間の顕著な相互作用は沈殿複合体で誘導されることが示された。高用量の塩化バリウム二水和物で相互作用が増加すると、シリケート種の放出が大幅に遅延するため、硬化時間が大幅に延長され、その間初期強度が低下した硬化ジオポリマーが生成される。
【００７９】
例
発明対象に関する例
以下の例は、その好ましい実施形態における本開示の実施を説明するものである。
【００８０】
例１〜２１の試料の調製には、以下の原料を用いた。２つのフライアッシュを使用した。１つは、Ｈｅａｄｗａｔｅｒ  Ｒｅｓｏｕｒｃｅｓ（Ｊｅｗｅｔｔ  ｆｌｙ  ａｓｈ）が販売する米国テキサス州のＪｅｗｅｔｔ  Ｐｏｗｅｒ  Ｓｔａｔｉｏｎの高ＣａＯ  ＦＦＡ（１２．５％）であった。このフライアッシュは１２．２重量％のＣａＯを含み、０．１５％の強熱減量（ＬＯＩ）を有する。Ｓｉ＋Ａｌ＋Ｆｅ酸化物の合計は７９．５７重量％であり、ＡＳＴＭ  Ｃ６１８によるクラスＦフライアッシュの最小要件である７５重量％を超えていた。２つ目のフライアッシュは、オーストラリアのＮｅｉｌｓｅｎｓ  Ｇｒｏｕｐからの低Ｃａ  ＦＦＡであった。このＦＦＡは、より粗いフライアッシュの分類の生成物であった。そのＬＯＩは０．１５％未満であった。Ｓｉ＋Ａｌ＋Ｆｅ酸化物の合計は約９３重量％であった。高炉スラグ微粉末グレード１２０（ＮｅｗＣｅｍスラグセメント）は、メリーランド州ボルチモアにあるＬａｆａｒｇｅ−Ｈｏｌｃｉｍ’ｓ  Ｓｐａｒｒｏｗ  Ｐｏｉｎｔプラントから得られた。ＡＳＴＭ  Ｃ９８９によると、活性度指数は約１２９であった。高炉スラグは、約３８．５％のＣａＯ、３８．２％のＳｉＯ２、１０．３％のＡｌ２Ｏ３、及び９．２％のＭｇＯを含み、平均粒子径は１３．８μｍ、５０体積％は７μｍ未満であった。メタカオリン（Ｋａｏｒｏｃｋ）は、ジョージア州サンダーズビルのＴｈｉｅｌｅ  Ｋａｏｌｉｎ  Ｃｏｍｐａｎｙから得られた。メタカオリンの粒子サイズは０．５〜５０μｍで、５０体積％は４μｍ未満であった。Ｆｅ−Ｓｉ合金からの産業廃棄物であるシリカフュームはＮｏｒｃｈｅｍ  Ｉｎｃ．から得られた。シリカフュームは２．４２重量％の炭素を含んでいた。シリカフュームは、アルカリ水酸化物溶液にシリカフュームを溶解することにより活性剤溶液を調製するために使用されるか、又は超高性能コンクリート試料の調製においてサブミクロンの反応性フィラーとして添加された。
【００８１】
ブルーストーン＃７（ＡＡＳＨＴＯ  Ｔ−２７）を粗骨材として使用した。飽和表面乾燥（ＳＳＤ）状態にするため、乾燥骨材を２４時間水に浸し、次いで乾いた布を使用して、骨材表面から遊離水を手動で除去した。ＳＳＤ又はオーブン乾燥状態の川砂が使用された。Ｔｒｉｄｅｎｔ固体用湿度計（モデルＴ９０）を使用して、細骨材試料の水分量を測定した。Ｕ．Ｓ．ＳｉｌｉｃａのＭｉｎ  Ｕ−ＳＩＬ（登録商標）粉砕石英粉末を使用して、超高性能コンクリートを調製した。石英粉末の粒径は１〜２５μｍで、中央粒径は約５μｍである。
【００８２】
ＰＱ、ＣｏｒｐのタイプＲｕケイ酸ナトリウム溶液を使用して、アルカリケイ酸塩活性剤溶液を調製した。ＳｉＯ２／Ｎａ２Ｏの質量比は約２．４０であった。入手した溶液は、約１３．９重量％のＮａ２Ｏ、３３．２重量％のＳｉＯ２及び５２．９重量％の水を含有する。水酸化ナトリウムビーズ（純度９９％）と水酸化カリウムフレーク（純度９１％）を使用して、アルカリ活性剤溶液を調製した。
【００８３】
例１〜例７
米国テキサス州のＪｅｗｅｔｔ  Ｐｏｗｅｒ  Ｓｔａｔｉｏｎからの高ＣａクラスＦフライアッシュを含むジオポリマー試料を調製した。混合組成を表３に示し、成分はグラムで示した。バッチサイズは約５０００グラムであった。Ｊｅｗｅｔｔフライアッシュは約１２．２重量％のＣａＯを含んでいた。例１及び例２からのジオポリマー試料は、比較のために遅延剤ヘキサメタリン酸ナトリウム（ＳＨＭＰ）を用いて調製された。リン酸ナトリウムは、先行技術又は文献において遅延剤として開示された。ＳＨＭＰの用量はそれぞれ１．５０％と２．２５％のＢＷＯＢであった。例＃４〜例＃７のジオポリマー試料については、０．５０％〜１．００重量％ＢＷＯＢの用量で遅延剤塩化バリウム二水和物を用いて調製し、遅延効率を実証した。
【００８４】
ＮａＯＨビーズ（純度９９％）を水に溶解し、次いで、生成した溶液をタイプＲｕケイ酸ナトリウム溶液と合わせて、活性剤溶液を調製した。塩化バリウム二水和物又はメタリン酸ナトリウム（ＳＨＭＰ）を別々に水に溶解して、遅延剤溶液を調製した。遅延剤溶液を２時間混合した後、高強度のＫ−Ｌａｂミキサー（Ｋｅｒｃｈｅｒ  Ｉｎｄｕｓｔｒｉｅｓ）中のＪｅｗｅｔｔフライアッシュに６分間注いだ。得られた新鮮なペーストをすぐに型（高さ３インチ及び高さ４０ｍｍ）に移し、振動テーブルで約１分間処理して、閉じ込められた気泡を除去した。新鮮なペーストについて、Ｖｉｃａｔｒｏｎｉｃ  Ａｕｔｏｍａｔｉｃ  Ｖｉｃａｔ装置（モデルＥ００４Ｎ）を使用して初期及び最終の硬化時間を判定した。以降、前記装置をＡＳＴＭ  Ｃ１９１に従ってＡｕｔｏＶｉｃａｔと呼ぶ。
【表３】
2021506708.tif 000007
【００８５】
対照試料（例３、ＢＣ００）の初期硬化時間は２９分であると判定され、最終硬化時間は４５分であった。０．５０％ＢＷＯＢの塩化バリウム二水和物を添加すると、初期硬化時間は４７分に、最終硬化時間は７８分に増加した（例４）。塩化バリウム二水和物を０．７５％ＢＷＯＢに増やすと、初期硬化時間は６８分に、最終硬化時間は９９分に増加した（例５）。塩化バリウム二水和物を０．８７５％ＢＷＯＢに増やすと、初期硬化時間は１１４分に、最終硬化時間は１４４分に増加した（例６）。塩化バリウム二水和物を１％ＢＷＯＢにさらに増やすと、初期硬化時間は３９１分に、最終硬化時間は４５０分に増加した（例７）。等温熱量測定データは、遅延剤の添加がジオポリマーの水和熱を大幅に低減することを明らかにした。
【００８６】
比較として、１．５％ＢＷＯＢのメタリン酸ナトリウムによるドーピングでは、初期硬化時間は３５分、最終硬化時間は５７分であった。メタリン酸ナトリウムを２．２５％ＢＷＯＢに増加すると、初期硬化時間は３８分、最終硬化時間は６３分とわずかな増加を示した。明らかに、本遅延剤は、先行技術又は文献に開示されている遅延剤よりもはるかに効率的である。
【００８７】
例８〜１０
表４に示す混合組成の二元ＦＦＡ／ＢＦＳジオポリマーモルタル試料を調製する。成分はグラムで示した。オーストラリアのＮｅｉｌｓｅｎｓ  Ｃｏｎｃｒｅｔｅからの低ＣａクラスＦフライアッシュ、Ｌａｆａｒｇｅ−Ｈｏｌｃｉｍからの高炉スラグ微粉末、及び川砂（飽和表面乾燥）を、Ｗａｒｉｎｇ７クォートプラネタリーミキサーで３分間混合した。ＮａＯＨビーズを水に溶解し、次いで、生成した溶液をタイプＲｕのケイ酸ナトリウム溶液と合わせて、活性剤溶液を調製した。活性剤溶液を使用前に一晩放置した。塩化バリウム二水和物がある場合は、個別に水に溶解した。遅延剤の用量を０．８７５％ＢＷＯＢに固定した。
【００８８】
塩化バリウム二水和物を含まない活性剤溶液（例＃８）をＦＦＡ／ＢＦＳ／砂混合物に注ぎ、中速で５分間混合した。フレッシュモルタルを、ＡＳＴＭ  Ｃ１９１に準拠したＡｕｔｏＶｉｃａｔを使用して硬化時間について測定した。初期硬化時間は１１４分、最終硬化時間は１８６分であった。
【００８９】
遅延剤溶液を活性剤溶液と３０分間混合した後、ジオポリマーモルタル試料を調製した（例９）。フレッシュモルタルについて、ＡＳＴＭ  Ｃ１９１に準拠したＡｕｔｏＶｉｃａｔで硬化時間を測定した。初期硬化時間は２４９分で、最終硬化時間は３４８分であった。
【００９０】
活性剤溶液を乾燥成分混合物に注いだときに、遅延剤溶液を添加した（例１０）。混合物を５分間混合した。フレッシュモルタルを、ＡＳＴＭ  Ｃ１９１に準拠したＡｕｔｏＶｉｃａｔを使用して硬化時間について測定した。初期硬化時間は２３６分、最終硬化時間は３４２分であった。
【表４】
2021506708.tif 000008
【００９１】
例１１〜１３
例８〜１０で使用されたものと同じ混合組成の二元ＦＦＡ／ＢＦＳジオポリマーモルタル試料を調製する（表４）。オーストラリアのＮｅｉｌｓｅｎｓ  Ｇｒｏｕｐからの低ＣａクラスＦフライアッシュ、オーストラリア、Ｗａｇｎｅｒｓからの高炉スラグ微粉末、及び川砂（飽和表面乾燥）を、Ｗａｒｉｎｇ  ７クォートプラネタリーミキサーで３分間混合した。ＮａＯＨビーズを水に溶解し、次いで、生成した溶液をタイプＲｕのケイ酸ナトリウム溶液と合わせて、活性剤溶液を調製した。活性剤溶液を使用前に一晩放置した。塩化バリウム二水和物がある場合は、個別に水に溶解した。遅延剤の用量を１．２５％ＢＷＯＢに固定した。
【００９２】
塩化バリウム二水和物を含まない活性剤溶液（例＃１１）をＦＦＡ／ＢＦＳ／砂混合物に注ぎ、中速で５分間混合した。フレッシュモルタルを、ＡＳＴＭ  Ｃ１９１に準拠したＡｕｔｏＶｉｃａｔを使用して硬化時間について測定した。初期硬化時間は５９分で、最終硬化時間は１４４分であった。圧縮強度は、７日間の硬化後は４０８１ｐｓｉで、２８日間の硬化後は８０３２ｐｓｉに増加した。
【００９３】
遅延剤溶液を活性剤溶液と３０分間混合した後、ジオポリマーモルタル試料を調製した（例１２）。フレッシュモルタルについて、ＡＳＴＭ  Ｃ１９１に準拠したＡｕｔｏＶｉｃａｔで硬化時間を測定した。初期硬化時間は１３６分で、最終硬化時間は１９８分であった。圧縮強度は、７日間の硬化後は３６７３ｐｓｉで、２８日間の硬化後は７７３４ｐｓｉに増加した。
【００９４】
活性剤溶液を乾燥成分混合物に注いだときに、遅延剤溶液を添加した（例１３）。混合物を５分間混合した。フレッシュモルタルを、ＡＳＴＭ  Ｃ１９１に準拠したＡｕｔｏＶｉｃａｔを使用して硬化時間について測定した。初期硬化時間は１１４分、最終硬化時間は１８０分であった。圧縮強度は、７日間の硬化後は４０６４ｐｓｉで、２８日間の硬化後は７９７０ｐｓｉに増加した。
【００９５】
例１４〜１６
ジオポリマー性の超高性能コンクリート（ＧＵＨＰＣ）を調製するために、メタカオリン（５．７１重量％）と高炉スラグ微粉末（１４．７２重量％）を高強力ミキサー（Ｋ−Ｌａｂ、Ｋｅｒｃｈｅｒ  Ｉｎｄｕｓｔｒｉｅｓ）で混合した。活性剤は、ＮａＯＨとしてＮａ２Ｏ（２．１２重量％）、ＫＯＨとしてＫ２Ｏ（１．３５クォート％重量％）、タイプＲｕケイ酸ナトリウム溶液としてＳｉＯ２（３．９５重量％）、及び水（１０．１５重量％）を混合して調製した。塩化バリウム二水和物がある場合は個別に水に溶解し、試料を調製する５分前に活性剤溶液と合わせた。次いで、活性剤溶液をＭＫ／ＢＦＳブレンドに注ぎ、約３５０ｒｐｍで３分間混合した。次いで、乾燥川砂（５０重量％）と石英粉（１０．００重量％）を混合物に加え、３分間混合し続けた。混合の終了に向けて、シリカフューム（２．００％）を加え、３分間混合し続けた。生成するペーストについては、ＡｕｔｏＶｉｃａｔ又は手動のＶｉｃａｔ装置を使用して、初期硬化時間を判定した。ペーストを２インチｘ４インチの円筒型に注ぎ、室温で硬化させた。圧縮強度を、Ｔｅｓｔ  Ｍａｒｋ  ＣＭ−４０００−ＳＤ圧縮で２８日間硬化させた後に測定した。圧縮機は、ＮＩＳＴトレーサブル規格に基づいて校正されている。
【００９６】
塩化バリウム二水和物が存在しない場合（例１４）、初期硬化時間は約３０分と推定され、圧縮強度は２８日間の硬化後、約１９９７２ｐｓｉであった。１重量％ＢＷＯＢの塩化バリウム二水和物を添加した場合（例１５）、初期硬化時間は５４分であり、２８日間の硬化後の圧縮強度は約２０１４６ｐｓｉであった。２重量％ＢＷＯＢの塩化バリウム二水和物を添加した場合（例１６）、初期硬化時間は８９分に増加し、２８日間の硬化後の圧縮強度は約１９４２４ｐｓｉであった。
【００９７】
例１７〜１８
ＧＵＨＰＣ試料を調製するために、メタカオリン（５．９２重量％）と高炉スラグ微粉末（１５．２８重量％）を高強力ミキサー（Ｋ−Ｌａｂ、Ｋｅｒｃｈｅｒ  Ｉｎｄｕｓｔｒｉｅｓ）で混合した。活性剤は、ＮａＯＨとしてＮａ２Ｏ（１．０８重量％）、ＫＯＨとしてＫ２Ｏ（２．４７クォート％重量％）、シリカフュームとしてＳｉＯ２（３．８０重量％）、及び水（９．４５重量％）を混合することにより調製した。シリカフュームをアルカリ水酸化物溶液に溶解し、生成した活性剤溶液を使用前に１週間熟成させた。塩化バリウム二水和物がある場合は個別に水に溶解し、次いで試料を調製する１０分前に活性剤溶液と合わせた。次いで、活性剤溶液をＭＫ／ＢＦＳブレンドに注ぎ、約３５０ｒｐｍで３分間混合した。次に、乾燥川砂（５０重量％）と石英粉（１０．００重量％）を混合物に加え、３分間混合し続けた。混合の終了に向けて、シリカフューム（２．００％）を加え、３分間混合し続けた。生成したペーストについては、手動のＶｉｃａｔ装置を使用して、初期及び最終の硬化時間を判定した。ペーストを２インチｘ４インチの円筒型に注ぎ、室温で硬化させた。圧縮強度を、２８日間の硬化後に測定した。
【００９８】
塩化バリウム二水和物を使用しない場合（例１７）、初期硬化時間は１５分であり、最終硬化時間は１９分であり、２８日間の硬化後の圧縮強度は約２６４１８ｐｓｉであった。１．５重量％ＢＷＯＢの塩化バリウム二水和物を添加した場合（例１８）、初期硬化時間は７３分であり、最終硬化時間は８１分であり、２８日間の硬化後の圧縮強度は約２３８１７ｐｓｉであった。
【００９９】
例１９〜２０
例１９及び２０は、ジオポリマーコンクリートに可溶性バリウム塩を使用した硬化の制御における効率を実証している。
【０１００】
両方のコンクリート試料の混合組成物には、７８．７５重量％の骨材が含まれ、粗骨材と細骨材の質量比は１．７４であった。結合剤には、８０％の低ＣａＯ  ＦＦＡと２０％の高炉スラグが含まれていた。ｗ／ｂ比は０．４７であり、ＮａＯＨモル濃度は５．７であり、ＳｉＯ２／Ｎａ２Ｏの質量比は活性剤溶液について１．１５であった。ジオポリマーコンクリート試料を調製するために、オーストラリアのＮｅｉｌｓｅｎｓ  Ｇｒｏｕｐの低ＣａＯ  ＦＦＡ、Ｌａｆａｒｇｅ−Ｈｏｌｃｉｍの高炉スラグ、及び川砂（ＳＳＤ条件）を高強力ミキサー（Ｋ−Ｌａｂ、Ｋｅｒｃｈｅｒ  Ｉｎｄｕｓｔｒｉｅｓ）で３分間混合した。ＮａＯＨビーズを水に溶解し、次いで、生成した溶液をタイプＲｕのケイ酸ナトリウム溶液と合わせて、活性剤溶液を調製した。活性剤溶液を使用前に一晩放置した。
【０１０１】
遅延剤なしの活性剤溶液（例＃１９）をＦＦＡ／ＢＦＳ／砂混合物に注ぎ、３００ｒｐｍで３分間混合した。次に、ＳＳＤ粗骨材（グレード＃７）を添加し、低速の混合速度（例、２０ｒｐｍ）で５分間混合した。生コンクリートをふるいにかけて、硬化時間についてＡＳＴＭ  Ｃ４０３に準拠したＡｃｍｅ  Ｐｅｎｅｔｒｏｍｅｔｅｒで測定されるモルタル試料を得た。生コンクリートも３インチｘ６インチの円筒型に注ぎ、振動テーブルで１分間振動させた。試料に蓋をし、圧縮強度を測定するまで室温で硬化させた。初期硬化時間は７５分であり、最終硬化時間は１６８分であった。７日間の硬化後の圧縮強度は４５０９ｐｓｉであり、２８日間の硬化後は７９９２ｐｓｉに増加していた。
【０１０２】
例１９に記載したのと同じ手順を使用して、遅延剤を伴う追加のコンクリート試料を調製した（例２０）。塩化バリウム二水和物を別々に水に溶解した。遅延剤の用量は１．００％ＢＷＯＢであった。生コンクリート試料を調製する前に、遅延剤溶液を活性剤溶液と３０分間混合した。生コンクリートをふるいにかけ、ＡＳＴＭ  Ｃ４０３に準拠したＡｃｍｅ  Ｐｅｎｅｔｒｏｍｅｔｅｒの使用による硬化時間についてのモルタル試料を得た。初期硬化時間は３１３分であり、最終硬化時間は５７２分であった。圧縮強度は、７日間の硬化後は３７０７ｐｓｉ、２８日間の硬化後は７２５９ｐｓｉであった。
【０１０３】
例２１
遅延剤溶液を含まない例＃８と同じ混合組成物を３０分間混合し、次いで遅延剤溶液（３％塩化バリウムＢＷＯＢ）を混合しながらペーストに注ぎ、さらに１０分間混合した。混合を停止した後、モルタル試料を硬化時間判定のためにＡＳＴＭ  Ｃ１９１に供した。活性剤溶液を乾燥混合物に注いだ後約７．４時間で、モルタル試料は硬化の兆候を一切示さないことから、遅延剤が硬化を効率的に遅らせることが示された。遅延剤は、レディミックストラックで輸送中の生ジオポリマーコンクリートの緊急硬化ブレーキに使用され得る。
【０１０４】
本開示の多くの実施形態を詳細に説明したが、添付の特許請求の範囲で定義される本発明の範囲から逸脱することなく、修正及び変更が可能であることは明らかであろう。さらに、本開示のすべての例は、本発明の多くの実施形態を示す一方で、非限定的な例として提供され、したがって、そのように示される様々な実施態様を限定するものとして解釈されるべきではないことを理解されたい。
【０１０５】
参考文献
以下の参考文献は上記で言及されており、参照により本明細書に組み込まれる。
１．Ｄ．Ｍ．Ｒｏｙ、Ｇ．Ｍ．Ｉｄｏｒ、「高炉スラグセメント、モルタル及びコンクリートの水和、構造、及び特性」（Ｈｙｄｒａｔｉｏｎ，Ｓｔｒｕｃｔｕｒｅ，ａｎｄ  Ｐｒｏｐｅｒｔｉｅｓ  ｏｆ  Ｂｌａｓｔ  Ｆｕｒｎａｃｅ  Ｓｌａｇ  Ｃｅｍｅｎｔｓ，Ｍｏｒｔａｒｓ，ａｎｄ  Ｃｏｎｃｒｅｔｅ）、ＡＣＩ材料ジャーナル（ＡＣＩ  Ｍａｔｅｒｉａｌｓ  Ｊｏｕｒｎａｌ）７９（１９８２）４４４−４５７頁。
２．Ｓ．Ｄ．Ｗａｎｇ、Ｘ．Ｃ．Ｐｕ、Ｋ．Ｌ．Ｓｃｒｉｖｅｎｅｒ、Ｐ．Ｌ．Ｐｒａｔｔ、「アルカリ活性化スラグセメント及びコンクリート：特性及び問題点の概説」（Ａｌｋａｌｉ−ａｃｔｉｖａｔｅｄ  Ｓｌａｇ  Ｃｅｍｅｎｔ  ａｎｄ  Ｃｏｎｃｒｅｔｅ：Ａ  Ｒｅｖｉｅｗ  ｏｆ  Ｐｒｏｐｅｒｔｉｅｓ  ａｎｄ  Ｐｒｏｂｌｅｍｓ）、セメント研究における進歩（Ａｄｖａｎｃｅ  ｉｎ  Ｃｅｍｅｎｔ  Ｒｅｓｅａｒｃｈ）２７（１９９５）９３−１０２頁。
３．Ｊ．Ｌ．Ｐｒｏｖｉｓ、Ｊ．Ｓ．Ｊ．ｖａｎ  Ｄｅｖｅｎｔｅｒ、「アルカリ活性化材料」（Ａｌｋａｌｉ  Ａｃｔｉｖａｔｅｄ  Ｍａｔｅｒｉａｌｓ）スプリンガー：ホーテン（Ｓｐｒｉｎｇｅｒ：Ｈｏｕｔｅｎ）、オランダ、２０１４年。
４．Ｅ．Ｉ．Ｄｉａｚ、Ｅ．Ｎ．Ａｌｌｏｕｃｈｅ、Ｓ．Ｅｋｌｕｎｄ、「ジオポリマーの原料としてのフライアッシュの適合性に影響する要因」（Ｆａｃｔｏｒｓ  Ａｆｆｅｃｔｉｎｇ  ｔｈｅ  Ｓｕｉｔａｂｉｌｉｔｙ  ｏｆ  Ｆｌｙ  Ａｓｈ  ａｓ  Ｓｏｕｒｃｅ  Ｍａｔｅｒｉａｌ  ｆｏｒ  Ｇｅｏｐｏｌｙｍｅｒｓ）、燃料（Ｆｕｅｌ）８９（２０１０）９９２−９９９頁。
５．Ｅ．Ｉ．Ｄｉａｚ−Ｌｏｙａ、ＥＮ．Ｎ．Ａｌｌｏｕｃｈｅ、及びＳ．Ｖａｉｄｙａ、「フライアッシュベースのジオポリマーコンクリートの機械的特性」（Ｍｅｃｈａｎｉｃａｌ  Ｐｒｏｐｅｒｔｉｅｓ  ｏｆ  Ｆｌｙ−Ａｓｈ−Ｂａｓｅｄ  Ｇｅｏｐｏｌｙｍｅｒ  Ｃｏｎｃｒｅｔｅ）、ＡＣＩ材料ジャーナル（ＡＣＩ  Ｍａｔｅｒｉａｌｓ  Ｊｏｕｒｎａｌ）１０８（２０１１）３００−３０６頁。
６．Ｐ．Ｔｏｐａｒｋ−Ｎｇａｒｍ、Ｐ．Ｃｈｉｎｄａｐｒａｓｉｒｔ、及びＶ．Ｓａｔａ、硬化時間、「高カルシウムフライアッシュジオポリマーコンクリートの強度、及び結合」（Ｓｅｔｔｉｎｇ  Ｔｉｍｅ，“Ｓｔｒｅｎｇｔｈ，ａｎｄ  Ｂｏｎｄ  ｏｆ  Ｈｉｇｈ−Ｃａｌｃｉｕｍ  Ｆｌｙ  Ａｓｈ  Ｇｅｏｐｏｌｙｍｅｒ  Ｃｏｎｃｒｅｔｅ”）、ジャーナル・オブ・マテリアルズ・イン・シヴィル・エンジニアリング（Ｊｏｕｒｎａｌ  ｏｆ  Ｍａｔｅｒｉａｌｓ  ｉｎ  Ｃｉｖｉｌ  Ｅｎｇｉｎｅｅｒｉｎｇ）２７（２０１５）。
７．Ｌ．Ｋａｌｉｎａ、Ｖ．Ｂｉｌｅｋ  Ｊｒ．、Ｒ．Ｎｏｖｏｔｎｙ、Ｍ．Ｍｏｎｃｅｋｏｖａ、Ｊ．Ｍａｓｉｌｋｏ及びＪ．Ｋｏｐｌｉｋ、「アルカリ活性化高炉スラグの水和プロセスに対するＮａ３ＰＯ４の影響」（Ｅｆｆｅｃｔ  ｏｆ  Ｎａ３ＰＯ４  ｏｎ  ｔｈｅ  Ｈｙｄｒａｔｉｏｎ  Ｐｒｏｃｅｓｓ  ｏｆ  Ａｌｋａｌｉ−Ａｃｔｉｖａｔｅｄ  Ｂｌａｓｔ  Ｆｕｒｎａｃｅ  Ｓｌａｇ）、材料（Ｍａｔｅｒｉａｌｓ）９（２０１６）３９５−４０３頁。
８．Ｊ．Ｊ．Ｃｈａｎｇ、「ケイ酸ナトリウム活性化スラグペーストの硬化特性に関する研究」（Ａ  Ｓｔｕｄｙ  ｏｎ  ｔｈｅ  Ｓｅｔｔｉｎｇ  Ｃｈａｒａｃｔｅｒｉｓｔｉｃｓ  ｏｆ  Ｓｏｄｉｕｍ  Ｓｉｌｉｃａｔｅ−ａｃｔｉｖａｔｅｄ  Ｓｌａｇ  Ｐａｓｔｅｓ）、セメント及びコンクリート研究（Ｃｅｍｅｎｔ  ａｎｄ  Ｃｏｎｃｒｅｔｅ  Ｒｅｓｅａｒｃｈ）３３（２００３）１００５−１０１１頁。
９．Ｊ．Ｊ．Ｃｈａｎｇ、Ｗ．Ｃ．Ｙｅｉｈ、Ｃ．Ｃ．Ｈｕｎｇ、「ケイ酸ナトリウムベースのアルカリ活性化スラグペーストの特性に対する石膏とリン酸の影響」（Ｅｆｆｅｃｔｓ  ｏｆ  Ｇｙｐｓｕｍ  ａｎｄ  Ｐｈｏｓｐｈｏｒｉｃ  Ａｃｉｄ  ｏｎ  ｔｈｅ  Ｐｒｏｐｅｒｔｉｅｓ  ｏｆ  Ｓｏｄｉｕｍ  Ｓｉｌｉｃａｔｅ−ｂａｓｅｄ  Ａｌｋａｌｉ−ａｃｔｉｖａｔｅｄ  Ｓｌａｇ  Ｐａｓｔｅｓ）、セメント及びコンクリート複合材料（Ｃｅｍｅｎｔ  ａｎｄ  Ｃｏｎｃｒｅｔｅ  Ｃｏｍｐｏｓｉｔｅｓ）２７（２００５）８５−９１頁。
１０．Ｃ．Ｗｕ、Ｙ．Ｚｈａｎｇ、Ｚ．Ｈｕ、「アルカリスラグセメントの特性と適用」（Ｐｒｏｐｅｒｔｉｅｓ  ａｎｄ  Ａｐｐｌｉｃａｔｉｏｎ  ｏｆ  Ａｌｋａｌｉ−ｓｌａｇ  Ｃｅｍｅｎｔ）、中国セラミック協会ジャーナル（Ｊｏｕｒｎａｌ  ｏｆ  ｔｈｅ  Ｃｈｉｎｅｓｅ  Ｃｅｒａｍｉｃ  Ｓｏｃｉｅｔｙ）２１（１９９３）１７５−１８１頁。
１１．Ｕ．Ｒａｔｔａｎａｓａｋ、Ｋ．Ｐａｎｋｈｅｔ、Ｐ．Ｃｈｉｎｄａｐｒａｓｉｒｔ、「高カルシウムフライアッシュジオポリマーの特性に対する化学混和剤の影響」（Ｅｆｆｅｃｔ  ｏｆ  Ｃｈｅｍｉｃａｌ  Ａｄｍｉｘｔｕｒｅｓ  ｏｎ  Ｐｒｏｐｅｒｔｉｅｓ  ｏｆ  Ｈｉｇｈ−ｃａｌｃｉｕｍ  Ｆｌｙ  Ａｓｈ  Ｇｅｏｐｏｌｙｍｅｒ）、インターナショナル・ジャーナル・オブ・ミネラルズ・メタラジイ・アンド・マテリアルズ（Ｉｎｔｅｒｎａｔｉｏｎａｌ  Ｊｏｕｒｎａｌ  ｏｆ  Ｍｉｎｅｒａｌｓ  Ｍｅｔａｌｌｕｒｇｙ  ａｎｄ  Ｍａｔｅｒｉａｌｓ）１８（２０１１）３６４−３６９頁
１２．Ａ．Ｒ  Ｂｒｏｕｇｈ、Ｍ．Ｈｏｌｌｏｗａｙ、Ｊ．Ｓｙｋｅｓ、Ａ．Ａｔｋｉｎｓｏｎ、「ケイ酸ナトリウムベースのアルカリ活性化スラグモルタル：パートＩＩ。塩化ナトリウム又はリンゴ酸の添加の遅延効果」（Ｓｏｄｉｕｍ  ｓｉｌｉｃａｔｅ−ｂａｓｅｄ  ａｌｋａｌｉ−ａｃｔｉｖａｔｅｄ  ｓｌａｇ  ｍｏｒｔａｒｓ：Ｐａｒｔ  ＩＩ．Ｔｈｅ  ｒｅｔａｒｄｉｎｇ  ｅｆｆｅｃｔ  ｏｆ  ａｄｄｉｔｉｏｎｓ  ｏｆ  ｓｏｄｉｕｍ  ｃｈｌｏｒｉｄｅ  ｏｒ  ｍａｌｉｃ  ａｃｉｄ）、セメント及びコンクリート研究（Ｃｅｍｅｎｔ  ａｎｄ  Ｃｏｎｃｒｅｔｅ  Ｒｅｓｅａｒｃｈ）３０（２０００）１３７５−１３７９頁。
１３．Ａ．Ｒ．Ｓａｋｕｌｉｃｈ、Ｅ．Ａｎｄｅｒｓｏｎ、Ｃ．Ｓｃｈａｕｅｒ、Ｍ．Ｗ．Ｂａｒｓｏｕｍ、「アルカリ活性化スラグ／石灰岩細骨材コンクリートの機械的及び微細構造の特性評価」（Ｍｅｃｈａｎｉｃａｌ  ａｎｄ  Ｍｉｃｒｏｓｔｒｕｃｔｕｒａｌ  Ｃｈａｒａｃｔｅｒｉｚａｔｉｏｎ  ｏｆ  ａｎ  Ａｌｋａｌｉ−ａｃｔｉｖａｔｅｄ  Ｓｌａｇ／Ｌｉｍｅｓｔｏｎｅ  Ｆｉｎｅ  Ａｇｇｒｅｇａｔｅ  Ｃｏｎｃｒｅｔｅ）、建設及び建築材料（Ｃｏｎｓｔｒｕｃｔｉｏｎ  ａｎｄ  Ｂｕｉｌｄｉｎｇ  Ｍａｔｅｒｉａｌｓ）２３（２００９）２９５１−２９５７頁。
１４．Ｃ．Ｌ．Ｎｉｃｈｏｌｓｏｎ、Ｂ．Ｊ．Ｍｕｒｒａｙ、Ｒ．Ａ．Ｆｌｅｔｃｈｅｒ、Ｄ．Ｂｒｅｗ、Ｋ．Ｊ．Ｍａｃｋｅｎｚｉｅ、Ｍ．Ｓｃｈｍｕｃｋｅｒ、「ホウ酸塩構造単位を含む新規ジオポリマー材料。ジオポリマー世界会議の議事録掲載」（Ｎｏｖｅｌ  Ｇｅｏｐｏｌｙｍｅｒ  Ｍａｔｅｒｉａｌｓ  Ｃｏｎｔａｉｎｉｎｇ  Ｂｏｒａｔｅ  Ｓｔｒｕｃｔｕｒａｌ  Ｕｎｉｔｓ．Ｉｎ  Ｐｒｏｃｅｅｄｉｎｇｓ  ｏｆ  ｔｈｅ  Ｗｏｒｌｄ  Ｃｏｎｇｒｅｓｓ  Ｇｅｏｐｏｌｙｍｅｒ）、パース、オーストラリア、２００５年９月；３１−３３頁。
１５．Ｍ．Ｄａｖｒａｚ、「セメント系複合材料の特性に対するホウ素化合物の効果」（Ｔｈｅ  Ｅｆｆｅｃｔｓ  ｏｆ  Ｂｏｒｏｎ  Ｃｏｍｐｏｕｎｄｓ  ｏｎ  ｔｈｅ  Ｐｒｏｐｅｒｔｉｅｓ  ｏｆ  Ｃｅｍｅｎｔｉｔｉｏｕｓ  Ｃｏｍｐｏｓｉｔｅｓ）、複合材料の科学と工学（Ｓｃｉｅｎｃｅ  ａｎｄ  Ｅｎｇｉｎｅｅｒｉｎｇ  ｏｆ  Ｃｏｍｐｏｓｉｔｅ  Ｍａｔｅｒｉａｌｓ）１７（２０１０）１−１８頁。
１６．Ｇ．Ｒ．Ｑｉａｎ、Ｄ．Ｄ．Ｓｕｎ、Ｊ．Ｈ．Ｔａｙ、「水銀及び亜鉛をドープしたアルカリ活性化スラグマトリックスの特性評価パートＩＩ。亜鉛」（Ｃｈａｒａｃｔｅｒｉｚａｔｉｏｎ  ｏｆ  ｍｅｒｃｕｒｙ−ａｎｄ  ｚｉｎｃ−ｄｏｐｅｄ  ａｌｋａｌｉ−ａｃｔｉｖａｔｅｄ  ｓｌａｇ  ｍａｔｒｉｘ  Ｐａｒｔ  ＩＩ．Ｚｉｎｃ）、セメント及びコンクリート研究（Ｃｅｍｅｎｔ  ａｎｄ  Ｃｏｎｃｒｅｔｅ  Ｒｅｓｅａｒｃｈ）３３（２００３）１２５７−１２６２頁。
１７．Ｇ．Ｒ．Ｑｉａｎ、Ｄ．Ｄ．Ｓｕｎ、Ｊ．Ｈ．Ｔａｙ、「アルカリ活性化スラグマトリックスにおける水銀と亜鉛の固定化」（Ｉｍｍｏｂｉｌｉｚａｔｉｏｎ  ｏｆ  Ｍｅｒｃｕｒｙ  ａｎｄ  Ｚｉｎｃ  ｉｎ  ａｎ  Ａｌｋａｌｉ−ａｃｔｉｖａｔｅｄ  Ｓｌａｇ  Ｍａｔｒｉｘ）、有害物質ジャーナル（Ｊｏｕｒｎａｌ  ｏｆ  Ｈａｚａｒｄｏｕｓ  Ｍａｔｅｒｉａｌｓ）Ｂ１０１（２００３）６５−７７。
１８．Ｗ．Ｌ．Ｇｏｎｇ、Ｈ．Ｘｕ、Ｗ．Ｌｕｔｚｅ、Ｉ．Ｌ．Ｐｅｇｇ、「坑井密閉用途のポンパブルジオポリマー組成物」（Ｐｕｍｐａｂｌｅ  Ｇｅｏｐｏｌｙｍｅｒ  Ｃｏｍｐｏｓｉｔｉｏｎｓ  ｆｏｒ  Ｗｅｌｌ  Ｓｅａｌｉｎｇ  Ａｐｐｌｉｃａｔｉｏｎｓ）、米国特許出願１５／５９７，２２７、２０１７年５月１７日出願、申請中（２０１６）。
１９．Ｉ．Ｈａｌａｓｚ、Ｍ．Ａｇａｒｗａｌ、Ｒ．Ｂ．Ｌｉ、Ｎ．Ｍｉｌｌｅｒ、「振動分光法により溶解したケイ酸ナトリウムの構造について何が分かるか？」（Ｗｈａｔ  Ｃａｎ  Ｖｉｂｒａｔｉｏｎａｌ  Ｓｐｅｃｔｒｏｓｃｏｐｙ  Ｔｅｌｌ  ａｂｏｕｔ  ｔｈｅ  Ｓｔｒｕｃｔｕｒｅ  ｏｆ  Ｄｉｓｓｏｌｖｅｄ  Ｓｏｄｉｕｍ  Ｓｉｌｉｃａｔｅｓ？）マイクロポーラス及びメソポーラス材料（Ｍｉｃｒｏｐｏｒｏｕｓ  ａｎｄ  Ｍｅｓｏｐｏｒｏｕｓ  Ｍａｔｅｒｉａｌｓ）１３５（２０１０）７４−８１頁。
２０．Ｉ．Ｈａｌａｓｚ、Ｍ．Ａｇａｒｗａｌ、Ｒ．Ｂ．Ｌｉ、Ｎ．Ｍｉｌｌｅｒ、「水性Ｎａ２ＳｉＯ３溶液の振動スペクトルと解離」（Ｖｉｂｒａｔｉｏｎａｌ  Ｓｐｅｃｔｒａ  ａｎｄ  Ｄｉｓｓｏｃｉａｔｉｏｎ  ｏｆ  Ａｑｕｅｏｕｓ  Ｎａ２ＳｉＯ３  Ｓｏｌｕｔｉｏｎｓ）、カタリシス・レターズ（Ｃａｔａｌｙｓｉｓ  Ｌｅｔｔｅｒｓ）１１７（２００７）３４−４２頁。
【０１０６】
本出願で引用されたすべての文書、特許、雑誌記事及び他の資料は、参照により本明細書に組み込まれる。
【０１０７】
本開示はある特定の実施形態を参照して開示されてきたが、添付の特許請求の範囲で定義されるように、本開示の範囲及び範囲から逸脱することなく、記載された実施形態に対する多くの修正、改変、及び変更が可能である。したがって、本開示は、記載された実施形態に限定されず、以下の特許請求の範囲の文言及びその均等内容物によって定義される全範囲を有することが意図されている。
【図１】
2021506708.tif 000009
【図２】
2021506708.tif 000010
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
少なくとも１つの反応性アルミノケイ酸塩、
少なくとも１つの遅延剤、及び
少なくとも１つのアルカリケイ酸塩活性剤溶液
を含む制御可能な硬化時間を有するジオポリマー組成物であって、前記少なくとも１つの遅延剤が、アルカリ溶液中で加水分解し、前記アルカリケイ酸塩活性剤溶液中に存在するシリケート種を共沈させる可溶性金属塩である、ジオポリマー組成物。
【請求項２】
前記少なくとも１つの反応性アルミノケイ酸塩が、低ＣａクラスＦフライアッシュ（ＦＦＡ）及び高炉スラグ（ＢＦＳ）を含む、請求項１に記載のジオポリマー組成物。
【請求項３】
前記低ＣａクラスＦフライアッシュ（ＦＦＡ）が約８重量％以下の酸化カルシウムを含むフライアッシュである、請求項２に記載のジオポリマー組成物。
【請求項４】
前記フライアッシュが少なくとも６５重量％の非晶質アルミノケイ酸塩相を含む、請求項３に記載のジオポリマー組成物。
【請求項５】
前記フライアッシュが、６０μｍ以下、５０μｍ以下、４５μｍ以下及び３０μｍ以下のうちの１つの平均粒子直径を有する、請求項３に記載のジオポリマー組成物。
【請求項６】
前記低ＣａクラスＦフライアッシュ（ＦＦＡ）が５％以下の強熱減量（ＬＯＩ）を有する、請求項２に記載のジオポリマー組成物。
【請求項７】
前記少なくとも１つの反応性アルミノケイ酸塩がメタカオリン（ＭＫ）をさらに含む、請求項２に記載のジオポリマー組成物。
【請求項８】
前記少なくとも１つの反応性アルミノケイ酸塩が、高ＣａクラスＦフライアッシュ（ＦＦＡ）、クラスＣフライアッシュ（ＣＦＡ）、高炉スラグ（ＢＦＳ）、ガラス質ケイ酸カルシウム（ＶＣＡＳ）、ボトムアッシュ、及びクリンカーキルンダスト（ＣＫＤ）の群から選択される少なくとも１つの高Ｃａアルミノケイ酸塩を含む、請求項１に記載のジオポリマー組成物。
【請求項９】
前記少なくとも１つの反応性アルミノケイ酸塩がメタカオリン（ＭＫ）をさらに含む、請求項８に記載のジオポリマー組成物。
【請求項１０】
前記少なくとも１つの反応性アルミノケイ酸塩が、高炉スラグ（ＢＦＳ）及びメタカオリン（ＭＫ）を含む、請求項１に記載のジオポリマー組成物。
【請求項１１】
前記少なくとも１つの反応性アルミノケイ酸塩が、クラスＣフライアッシュ（ＣＦＡ）及びメタカオリン（ＭＫ）を含む、請求項１に記載のジオポリマー組成物。
【請求項１２】
前記アルカリケイ酸塩活性剤溶液が、金属水酸化物及び金属ケイ酸塩を含み、前記金属が、カリウム、ナトリウム又は両方の組み合わせである、請求項１に記載のジオポリマー組成物。
【請求項１３】
前記金属塩が、塩化バリウム無水物、塩化バリウム二水和物、硝酸バリウム、亜硝酸バリウム、メタホウ酸バリウム一水和物、硝酸亜鉛、塩化亜鉛、硫酸亜鉛、塩化鉛、硝酸鉛、塩化ストロンチウム、硝酸ストロンチウム、及び硫酸ストロンチウムからなる群から選択される、請求項１に記載のジオポリマー組成物。
【請求項１４】
前記少なくとも１つの遅延剤が、塩化バリウム無水物、塩化バリウム二水和物、硝酸バリウム、亜硝酸バリウム、及びメタホウ酸バリウム一水和物からなる群から選択される、請求項１に記載のジオポリマー組成物。
【請求項１５】
前記少なくとも１つの遅延剤が、約０．１〜約１０％ＢＷＯＢ、より好ましくは約０．２５〜約５重量％ＢＷＯＢの量で使用される、請求項１に記載のジオポリマー組成物。
【請求項１６】
少なくとも１つの骨材をさらに含む、請求項１に記載のジオポリマー組成物。
【請求項１７】
少なくとも１つのミクロン又はサブミクロンのフィラーをさらに含む、請求項１に記載のジオポリマー組成物。
【請求項１８】
前記少なくとも１つの遅延剤を水に溶解し、ジオポリマー製品を製造するために他の成分と混合する前に少なくとも１つのアルカリケイ酸塩活性剤溶液と組み合わせる、請求項１に記載のジオポリマー組成物。
【請求項１９】
前記少なくとも１つの遅延剤を水に溶解して遅延剤溶液を形成させ、そして前記遅延剤溶液を、ジオポリマー製品を製造するために他の成分と混合するときに前記少なくとも１つのアルカリケイ酸塩活性剤溶液と共に添加する、請求項１に記載のジオポリマー組成物。
【請求項２０】
前記少なくとも１つの遅延剤を水に溶解して遅延剤溶液を形成させ、そして前記活性剤溶液を乾燥成分と混合した後に前記遅延剤溶液を加える、請求項１に記載のジオポリマー組成物。
【請求項２１】
初期硬化時間が約２５分〜約２４時間である、請求項１に記載のジオポリマー組成物。
【請求項２２】
初期硬化時間が約４５分〜約１８０分である、請求項１に記載のジオポリマー組成物。
【請求項２３】
初期硬化時間が約９０分〜約３６０分である、請求項１に記載のジオポリマー組成物。
【請求項２４】
少なくとも１つの反応性アルミノケイ酸塩、少なくとも１つの遅延剤及び少なくとも１つのアルカリケイ酸塩活性剤溶液を組み合わせることを含む、制御可能な硬化時間を有するジオポリマー組成物の製造方法であって、
前記遅延剤が、可溶性金属塩を水に溶解することにより作られた遅延剤溶液を含む、前記製造方法。
【請求項２５】
前記少なくとも１つの反応性アルミノケイ酸塩が、低ＣａクラスＦフライアッシュ（ＦＦＡ）及び高炉スラグ（ＢＦＳ）を含む、請求項２４に記載の方法。
【請求項２６】
前記低ＣａクラスＦフライアッシュ（ＦＦＡ）が、約８重量％以下の酸化カルシウムを含むフライアッシュである、請求項２５に記載の方法。
【請求項２７】
前記少なくとも１つの反応性アルミノケイ酸塩がメタカオリン（ＭＫ）をさらに含む、請求項２５に記載の方法。
【請求項２８】
前記少なくとも１つの反応性アルミノケイ酸塩が、高ＣａクラスＦフライアッシュ（ＦＦＡ）、クラスＣフライアッシュ（ＣＦＡ）、高炉スラグ（ＢＦＳ）、ガラス質ケイ酸カルシウム（ＶＣＡＳ）、ボトムアッシュ、及びクリンカーキルンダスト（ＣＫＤ）の群から選択される少なくとも１つの高Ｃａアルミノケイ酸塩を含む、請求項２４に記載の方法。
【請求項２９】
前記少なくとも１つの反応性アルミノケイ酸塩がメタカオリン（ＭＫ）をさらに含む、請求項２８に記載の方法。
【請求項３０】
前記少なくとも１つの反応性アルミノケイ酸塩が、高炉スラグ（ＢＦＳ）及びメタカオリン（ＭＫ）を含む、請求項２４に記載の方法。
【請求項３１】
前記少なくとも１つの反応性アルミノケイ酸塩が、クラスＣフライアッシュ（ＣＦＡ）及びメタカオリン（ＭＫ）を含む、請求項２４に記載の方法。
【請求項３２】
前記可溶性金属塩が、塩化バリウム、塩化バリウム脱水物、硝酸バリウム、亜硝酸バリウム、メタホウ酸バリウム一水和物、硝酸バリウム水和物、硝酸亜鉛、塩化亜鉛、硫酸亜鉛、塩化ストロンチウム、硝酸ストロンチウム及び硫酸ストロンチウムのうちの１つから選択される、請求項２４に記載の方法。
【請求項３３】
前記遅延剤溶液を、他のすべての成分と混合する前に、アルカリケイ酸塩活性剤溶液と混合する、請求項２４に記載の方法。
【請求項３４】
前記遅延剤溶液及び前記アルカリケイ酸塩活性剤溶液を、他のすべての成分と混合するときに別々に添加する、請求項２４に記載の方法。
【請求項３５】
前記遅延剤溶液を、他のすべての成分と混合する前に、約１０分、３０分、及び２４時間のうちの１期間アルカリケイ酸塩活性剤溶液と混合する、請求項２４に記載の方法。
【国際調査報告】
2021506708.tif 000011
2021506708.tif 000012